(57)【要約】【課題】高い分子量のエチレン−αオレフィン共重合体成分部（ＣＰ部）を有するプロピレン／エチレン−αオレフィン系ブロック共重合体を、安定に効率よく製造する方法を提供する。【解決手段】一般式（Ｉ）で表される遷移金属化合物からなるメタロセン触媒を用いて、結晶性プロピレン重合体成分を製造する前段工程、及びエチレンと、炭素数４〜２０のα−オレフィンから選ばれる少なくとも一種のコモノマーとの共重合体成分を気相重合で製造する後段工程からなることを特徴とするプロピレン／エチレン−αオレフィン系ブロック共重合体の製造方法などを提供した。    【化１】2008189893.tif 000011【選択図】なし【特許請求の範囲】
【請求項１】
一般式（Ｉ）で表される遷移金属化合物からなるメタロセン触媒を用いて、結晶性プロピレン重合体成分を製造する前段工程、及びエチレンと、炭素数４〜２０のα−オレフィンから選ばれる少なくとも一種のコモノマーとの共重合体成分を気相重合で製造する後段工程からなることを特徴とするプロピレン／エチレン−αオレフィン系ブロック共重合体の製造方法。
【化１】
2008189893.tif 000009
（式中、Ｒ１、Ｒ２、Ｒ３、Ｒ４、Ｒ５、Ｒ６及びＲ７は、それぞれ独立して、水素原子、炭化水素基、ケイ素含有炭化水素基又はハロゲン化炭化水素基を表す。ただし、Ｒ１、Ｒ２、Ｒ３及びＲ４のいずれか１つ以上は、水素原子以外の置換基であり、かつ、隣接するＲ１、Ｒ２、Ｒ３及びＲ４は、互いに環を形成しない構造であり、Ｒ５及びＲ６は、環を形成してもよい構造である。ｎは０〜３であり、Ｒ８は、炭素数３〜６の二価の炭化水素基を表す。Ｑは、二つのシクロペンタジエニル環を連結する架橋基を表す。Ｘ及びＹは、それぞれ独立して、Ｍとσ結合を形成する配位子を表す。Ｍは、周期律表第４族の遷移金属を表す。）
【請求項２】
前記一般式（Ｉ）中において、隣接するＲ５及びＲ６は、環を形成しない構造であることを特徴とする請求項１に記載のプロピレン／エチレン−αオレフィン系ブロック共重合体の製造方法。
【請求項３】
前記メタロセン触媒は、下記の一般式（ＩＩ）で表される遷移金属化合物からなることを特徴とする請求項１に記載のプロピレン／エチレン−αオレフィン系ブロック共重合体の製造方法。
【化２】
2008189893.tif 000010
［一般式（ＩＩ）中、Ｒ１、Ｒ２、Ｒ３、Ｒ４、Ｒ５及びＲ６は、一般式（Ｉ）と同様の置換基を表し、Ｒ９は、炭素数６以上の炭化水素基、炭素数６以上のハロゲン化炭化水素基又は炭素数６以上のケイ素含有炭化水素基を表す。Ｒ１０、Ｒ１１、Ｒ１２及びＲ１３は、それぞれ独立して、水素原子、炭化水素基、ケイ素含有炭化水素基又はハロゲン化炭化水素基を表す。Ｑは、置換シリレン基又は置換ゲルミレン基であり、Ｘ及びＹは、それぞれ独立して、Ｍとσ結合を形成する配位子を表し、Ｍは、周期律表第４族の遷移金属を表す。］
【請求項４】
前記メタロセン触媒は、次の成分（Ａ）及び（Ｂ）、又は成分（Ａ）、（Ｂ）及び（Ｃ）を含むことを特徴とする請求項１に記載のプロピレン／エチレン−αオレフィン系ブロック共重合体の製造方法。
成分（Ａ）：請求項１に記載された遷移金属化合物。
成分（Ｂ）：有機アルミニウムオキシ化合物、及び成分（Ａ）と反応して成分（Ａ）をカチオンに変換することが可能なイオン性化合物又はルイス酸からなる群より選ばれる化合物。
成分（Ｃ）：微粒子担体。
【請求項５】
前記メタロセン触媒は、次の成分（Ａ）及び（Ｄ）、又は成分（Ａ）、（Ｄ）及び（Ｅ）を含むことを特徴とする請求項１に記載のプロピレン／エチレン−αオレフィン系ブロック共重合体の製造方法。
成分（Ａ）：請求項１に記載された遷移金属化合物。
成分（Ｄ）：イオン交換性層状化合物及び無機珪酸塩からなる群より選ばれる化合物。
成分（Ｅ）：有機アルミニウム化合物。
【請求項６】
後段工程で用いられるコモノマーは、１−ブテン、１−ヘキセン又は１−オクテンから選ばれることを特徴とする請求項１に記載のプロピレン／エチレン−αオレフィン系ブロック共重合体の製造方法。
【発明の詳細な説明】
【技術分野】
【０００１】
本発明は、プロピレン／エチレン−αオレフィン系ブロック共重合体の製造方法に関し、より詳しくは、高い分子量のエチレン−αオレフィン共重合体（以下、ＣＰともいう）を効率的に製造できる、プロピレン／エチレン−αオレフィン系ブロック共重合体の製造方法に関する。
【背景技術】
【０００２】
結晶性ポリプロピレンは、機械的性質、耐薬品性等に優れることから、各種成形分野に広く用いられている。しかしながら、結晶性ポリプロピレンでは、剛性は高くなるが、耐衝撃性が不足する。
そのため、ポリプロピレンの耐衝撃性を向上させるために、従来からポリプロピレンに、エチレン−プロピレン共重合体ゴム（ＥＰＲ）、エチレン−プロピレン−ジエン共重合体ゴム（ＥＰＤＭ）などの組成分布の狭いゴム状物質をブレンドすることが行われてきた。これらのゴム状物質は、近年、メタロセン触媒に代表される均一系触媒により製造され、これらのエチレン−高級α−オレフィン共重合体ゴム（α−オレフィンは炭素数４〜８のもの）をブレンドすることによる耐衝撃性の改良も開示されている（例えば、特許文献１、２参照。）。
しかしながら、このようなゴム状共重合体は、組成によっては一般に形状が扱いにくく、結晶性樹脂のようにペレット化して用いることができないなど、ブレンド操作の際に支障をきたす。また、ポリプロピレンに対してゴム状共重合体を添加する、所謂ポリマーブレンドの場合には、ゴム状共重合体の分散が十分でなく、物性面では、十分に高い剛性と耐衝撃性を両立することが困難であった。
【０００３】
これに対して、プロピレンの重合後に引き続いてエチレンとプロピレンを共重合させ、ＣＰとして、エチレン−プロピレン共重合体ゴム（ＥＰＲ）を含むブロック共重合体を製造することは、既に知られている（例えば、特許文献３〜５参照。）。
このような所謂重合ブレンドでは、ゴム状共重合体の分散が改良されるため、物性が向上することが知られている。さらに、メタロセン触媒を用いた場合には、用いる遷移金属化合物の設計を最適化することで、より高い剛性と耐衝撃性を発揮させることができ、種々の特定構造を有する遷移金属化合物を用いたブロック共重合体の製造方法が開示されている。
【０００４】
さらに、ブロック共重合体の耐衝撃性をより向上させる目的で、ＥＰＲに替えて、エチレン−ブテン共重合体ゴム（ＥＢＲ）、或いはエチレン−オクテン共重合体ゴム（ＥＯＲ）などのエチレン−高級αオレフィン共重合体ゴムを多段重合で製造する方法も知られている。
例えば、メタロセン触媒を用いて多段重合を行うことで、高剛性かつ耐衝撃性に優れたプロピレン／エチレン−αオレフィン系ブロック共重合体を製造する方法が開示されている（例えば、特許文献６〜８参照。）。
しかしながら、溶媒を用いる液相重合では、生成するＣＰが溶媒へ溶解し、ポリマーを単離するためには、溶媒を留去する必要があるなど、効率的に製造することは困難であるという問題があった。
【０００５】
また、ある特定の遷移金属化合物を用いて、ＣＰ部の製造を気相重合で行うことも開示されている（例えば、特許文献９〜１２参照。）。
しかしながら、これらの遷移金属化合物を用いる場合には、工業的に実施可能な温度／圧力範囲で、十分に高い分子量を有するＣＰの製造ができないという問題があった。
【０００６】
上記開示された発明などにより、剛性並びに耐衝撃性は、ある程度改善されているものの、耐衝撃性を付与するエチレン−αオレフィン共重合体の分子量やコモノマー組成は、まだまだ改善の余地があり、これを満足するレベルにある該共重合体を有するプロピレン／エチレン−αオレフィン系ブロック共重合体を、安定的かつ効率的に製造する方法の開発が望まれている。
【特許文献１】特開平６−１９２５００号公報
【特許文献２】特開平６−１９２５０６号公報
【特許文献３】特開平４−３３７３０８号公報
【特許文献４】特開平６−２８７２５７号公報
【特許文献５】特開平１１−２２８６４８号公報
【特許文献６】特開平９−３１６１４５号公報
【特許文献７】特開平９−３１６１４７号公報
【特許文献８】特開平１０−１５８３５１号公報
【特許文献９】ＷＯ９５−２７７４０号公報
【特許文献１０】ＷＯ２００５−２３８９０号公報
【特許文献１１】ＷＯ２００５−２３８９１号公報
【特許文献１２】ＷＯ２００５−２３８９２号公報
【非特許文献１】Ｏｒｇａｎｏｍｅｔａｌｌｉｃｓ  １９９４年  １３巻  ９５４頁
【非特許文献２】Ｍａｃｒｏｍｏ．Ｃｈｅｍ．Ｐｈｙｓ．  ２００５年  ２０６巻  １０４３頁
【非特許文献３】Ｏｒｇａｎｏｍｅｔａｌｌｉｃｓ  ２００１年  ２０巻  １９１８頁
【発明の開示】
【発明が解決しようとする課題】
【０００７】
本発明の目的は、上記従来技術の問題点に鑑み、高い分子量のエチレン−αオレフィン共重合体成分部（ＣＰ部）を有するプロピレン／エチレン−αオレフィン系ブロック共重合体を、安定に効率よく製造する方法を提供することにある。
【課題を解決するための手段】
【０００８】
本発明者等は、上記課題を解決するため、メタロセン系触媒における遷移金属化合物の配位子構造について、その基本骨格に起因する遷移金属化合物の有する対称性、触媒活性点でのポリマー形成のメカニズムや、遷移金属化合物の置換基の立体効果やそれによる生成ポリマーの配位モノマーへの影響などの観点からの経験則を考慮しながら、プロピレン重合においては、高い立体規則性重合を行い、かつ、エチレンと炭素数４〜２０のα−オレフィンの共重合における分子量向上の手法を求めて、多面的に考察し実験的な探索を行った。
その過程において、ある特定の立体的な構造を有する遷移金属化合物を形成した場合に、プロピレン重合においては、高い立体規則性重合を保ちつつ、エチレンと炭素数４〜２０のα−オレフィンの共重合において、ポリマーの脱離反応が効果的に抑制される事実を認識することができ、さらに、モデル化合物の勘案や実験的な実証などの結果において、特定の構造を有する遷移金属化合物からなるメタロセン触媒を用いることにより、高い分子量のエチレン−αオレフィン共重合体成分部（ＣＰ部）を有するプロピレン／エチレン−αオレフィン系ブロック共重合体を安定に効率よく製造できることを見出し、本発明を完成するに至った。
【０００９】
すなわち、本発明の第１の発明によれば、一般式（Ｉ）で表される遷移金属化合物からなるメタロセン触媒を用いて、結晶性プロピレン重合体成分を製造する前段工程、及びエチレンと、炭素数４〜２０のα−オレフィンから選ばれる少なくとも一種のコモノマーとの共重合体成分を気相重合で製造する後段工程からなることを特徴とするプロピレン／エチレン−αオレフィン系ブロック共重合体の製造方法が提供される。
【００１０】
【化１】
2008189893.tif 000002
【００１１】
（式中、Ｒ１、Ｒ２、Ｒ３、Ｒ４、Ｒ５、Ｒ６及びＲ７は、それぞれ独立して、水素原子、炭化水素基、ケイ素含有炭化水素基又はハロゲン化炭化水素基を表す。ただし、Ｒ１、Ｒ２、Ｒ３及びＲ４のいずれか１つ以上は、水素原子以外の置換基であり、かつ、隣接するＲ１、Ｒ２、Ｒ３及びＲ４は、互いに環を形成しない構造であり、Ｒ５及びＲ６は、環を形成してもよい構造である。ｎは０〜３であり、Ｒ８は、炭素数３〜６の二価の炭化水素基を表す。Ｑは、二つのシクロペンタジエニル環を連結する架橋基を表す。Ｘ及びＹは、それぞれ独立して、Ｍとσ結合を形成する配位子を表す。Ｍは、周期律表第４族の遷移金属を表す。）
【００１２】
また、本発明の第２の発明によれば、第１の発明において、前記一般式（Ｉ）中において、隣接するＲ５及びＲ６は、環を形成しない構造であることを特徴とするプロピレン／エチレン−αオレフィン系ブロック共重合体の製造方法が提供される。
さらに、本発明の第３の発明によれば、第１の発明において、前記メタロセン触媒は、下記の一般式（ＩＩ）で表される遷移金属化合物からなることを特徴とするプロピレン／エチレン−αオレフィン系ブロック共重合体の製造方法が提供される。
【００１３】
【化２】
2008189893.tif 000003
【００１４】
［一般式（ＩＩ）中、Ｒ１、Ｒ２、Ｒ３、Ｒ４、Ｒ５及びＲ６は、一般式（Ｉ）と同様の置換基を表し、Ｒ９は、炭素数６以上の炭化水素基、炭素数６以上のハロゲン化炭化水素基又は炭素数６以上のケイ素含有炭化水素基を表す。Ｒ１０、Ｒ１１、Ｒ１２及びＲ１３は、それぞれ独立して、水素原子、炭化水素基、ケイ素含有炭化水素基又はハロゲン化炭化水素基を表す。Ｑは、置換シリレン基又は置換ゲルミレン基であり、Ｘ及びＹは、それぞれ独立して、Ｍとσ結合を形成する配位子を表し、Ｍは、周期律表第４族の遷移金属を表す。］
【００１５】
本発明の第４の発明によれば、第１の発明において、前記メタロセン触媒は、次の成分（Ａ）及び（Ｂ）、又は成分（Ａ）、（Ｂ）及び（Ｃ）を含むことを特徴とするプロピレン／エチレン−αオレフィン系ブロック共重合体の製造方法が提供される。
成分（Ａ）：請求項１に記載された遷移金属化合物。
成分（Ｂ）：有機アルミニウムオキシ化合物、及び成分（Ａ）と反応して成分（Ａ）をカチオンに変換することが可能なイオン性化合物又はルイス酸からなる群より選ばれる化合物。
成分（Ｃ）：微粒子担体。
【００１６】
また、本発明の第５の発明によれば、第１の発明において、前記メタロセン触媒は、次の成分（Ａ）及び（Ｄ）、又は成分（Ａ）、（Ｄ）及び（Ｅ）を含むことを特徴とするプロピレン／エチレン−αオレフィン系ブロック共重合体の製造方法が提供される。
成分（Ａ）：請求項１に記載された遷移金属化合物。
成分（Ｄ）：イオン交換性層状化合物及び無機珪酸塩からなる群より選ばれる化合物。
成分（Ｅ）：有機アルミニウム化合物。
【００１７】
さらに、本発明の第６の発明によれば、第１の発明において、後段工程で用いられるコモノマーは、１−ブテン、１−ヘキセン又は１−オクテンから選ばれることを特徴とするプロピレン／エチレン−αオレフィン系ブロック共重合体の製造方法が提供される。
【００１８】
本発明は、上記した如く、プロピレン／エチレン−αオレフィン系ブロック共重合体の製造方法に係るものであるが、その好ましい態様としては、次のものが包含される。
（１）前記一般式（Ｉ）中において、Ｍは、ジルコニウム又はハフニウムであることを特徴とする上記のプロピレン／エチレン−αオレフィン系ブロック共重合体の製造方法。
（２）前記遷移金属化合物は、架橋シクロペンタジエニル−ヒドロアズレニル（アズレン環は５員環と７員環が縮環した構造）骨格を有する化合物、架橋シクロペンタジエニル−インデニル（５員環と６員環が縮環した構造）骨格を有する化合物、又は架橋シクロペンタジエニル−フルオレニル（炭素縮合三環系、５員環と６員環と６員環が縮環した構造）骨格を有する化合物であることを特徴とする上記のプロピレン／エチレン−αオレフィン系ブロック共重合体の製造方法。
（３）前記遷移金属化合物は、架橋シクロペンタジエニル−ヒドロアズレニル骨格を有する化合物であることを特徴とする上記のプロピレン／エチレン−αオレフィン系ブロック共重合体の製造方法。
（４）前記架橋シクロペンタジエニル−ヒドロアズレニル骨格を有する化合物は、ジクロロ｛１，１’−ジメチルシリレン（２−メチル−４−フェニルシクロペンタジエニル）（２−メチル−４−フェニル−４Ｈ−アズレニル）｝ハフニウム、又はジクロロ｛１，１´−ジメチルシリレン（２−メチル−４−フェニルシクロペンタジエニル）（２−メチル−４−（４−トリメチルシリル−３，５−ジメチルフェニル）−４Ｈ−アズレニル）｝ハフニウムであることを特徴とする上記（３）のプロピレン／エチレン−αオレフィン系ブロック共重合体の製造方法。
【発明の効果】
【００１９】
本発明のプロピレン／エチレン−αオレフィン系ブロック共重合体の製造方法によれば、エチレン−αオレフィン共重合体の分子量が従来よりも高く、低分子量成分の含有量が少なく、耐衝撃性に優れたプロピレン／エチレン−αオレフィン系ブロック共重合体を安定的に製造できる。
【００２０】
その理由は、必ずしも明らかではないが、本発明における一般式（Ｉ）又は（ＩＩ）で示される遷移金属化合物は、シクロペンタジエニル骨格上と、５〜８員環の縮環を有するシクロペンタジエニル骨格を基本骨格として、それらが架橋された構造を有し、化学的かつ立体的及び電子環境的に特異な構造を有することを基本的な特徴としており、このことから、その理由は、次の様に推察することができる。
非特許文献１、２などに代表的に示されるようなＣ２対称性（２回回転軸を有する対称性）を有する遷移金属化合物（所謂ラセミ体）では、プロピレン重合においては、非常に高い分子量のポリプロピレンを与えることが知られているが、一方、エチレンとプロピレンとの共重合では、分子量が低下することが知られている。その原因は、以下の様な２つのメカニズムに起因すると考えられる。
【００２１】
第一は、プロピレン重合で生成するポリプロピレンでは、ポリマー鎖にはメチル基が配置されており、このメチル基とＣ２対称性を有する遷移金属化合物による配位場の立体反発で、ポリマー鎖からのβ−水素脱離による重合停止反応が効果的に抑制されている。一方、エチレンとプロピレンとの共重合では、得られるポリマー鎖のある部分ではエチレンユニットに由来するメチル基が配置されていないポリマー主鎖（メチレン鎖）が存在し、この構造が存在すると、ポリマー鎖からのβ−水素脱離が起こりやすくなり、結果として分子量が低下すると考えられる。
第二には、非特許文献３などに示されるように、重合によって生成するポリマー鎖に二重結合を有する部分が生成し、それ伴って分子状水素を発生することが知られている。このメカニズムによって、生成する水素は、重合反応への効果的な連鎖移動剤として働くことは広く知られており、結果として得られるポリマーの分子量は、低下することとなる。
【００２２】
以上の２つのメカニズムに基づく反応は、用いる遷移金属化合物によって形成される配位場の立体的、電子的環境によって大きく影響する。このことは、遷移金属化合物における、基本骨格、有する対称性、さらに配置させる置換基の立体的、電子的効果を任意に変えることで、それによって形成される配位場でのβ−水素脱離反応や分子状水素を発生させる反応を効果的に抑制させることが可能であることを示している。
この結果、エチレン−αオレフィン共重合体の分子量が従来よりも高く、低分子量成分の含有量が少なく、耐衝撃性に優れたプロピレン／エチレン−αオレフィン系ブロック共重合体を安定に製造できることが可能となると、推察される。
【発明を実施するための最良の形態】
【００２３】
本発明のプロピレン系ブロック共重合体の製造方法は、特定の構造を有するメタロセン触媒を用いた重合反応において、前段工程で結晶性プロピレン成分（以下、ＰＰともいう）を製造し、後段工程でエチレンと炭素数４〜２０のα−オレフィンから選ばれる少なくとも一種のコモノマーとの共重合体成分（ＣＰ）を気相重合により製造する方法である。
以下、使用する遷移金属化合物、触媒、重合工程、得られるプロピレン／エチレン−αオレフィン系ブロック共重合体の特徴について、詳細に説明する。
【００２４】
１．オレフィン重合触媒成分に用いる遷移金属化合物
（１）遷移金属化合物の構造
本発明に係るメタロセン触媒におけるメタロセン錯体を形成する遷移金属化合物は、下記の一般式（Ｉ）で表される新規な遷移金属化合物である。
【００２５】
【化３】
2008189893.tif 000004
【００２６】
（式中、Ｒ１、Ｒ２、Ｒ３、Ｒ４、Ｒ５、Ｒ６及びＲ７は、それぞれ独立して、水素原子、炭化水素基、ケイ素含有炭化水素基又はハロゲン化炭化水素基を表す。ただし、Ｒ１、Ｒ２、Ｒ３及びＲ４のいずれか１つ以上は、水素原子以外の置換基であり、かつ、隣接するＲ１、Ｒ２、Ｒ３及びＲ４は、互いに環を形成しない構造であり、Ｒ５及びＲ６は、環を形成してもよい構造である。ｎは０〜３であり、Ｒ８は、炭素数３〜６の二価の炭化水素基を表す。Ｑは、二つのシクロペンタジエニル環を連結する架橋基を表す。Ｘ及びＹは、それぞれ独立して、Ｍとσ結合を形成する配位子を表す。Ｍは、周期律表第４族の遷移金属を表す。）
【００２７】
（２）遷移金属化合物の特徴
本発明に係る遷移金属化合物の錯体配位子は、化学的構造に基本的な特徴を有し、置換基としての立体的な配置に特異性を有すものであり、シクロペンタジエニル骨格上や５〜８員環の縮環を有するシクロペンタジエニル骨格上を基本骨格として有し、それらが架橋された構造を特徴とする。
更に、本発明に係る遷移金属化合物は、当然のことながら、シクロペンタジエニル骨格と、縮環を有するシクロペンタジエニル骨格とが、結合基Ｑを介して相対位置の観点において、Ｍ，Ｘ及びＹを含む平面に関して対称性の異なる化合物（立体異性体）すなわち異性体（ａ；通常、ａｎｔｉ異性体と呼ばれる）及び異性体（ｂ；通常、ｓｙｎ異性体と呼ばれる）を含むものである。
但し、高分子量のα−オレフィン重合体の製造を行うためには、ポリマー鎖の成長方向及びモノマーの配位方向を規制する作用の観点からして、上記の化合物（ａ）、つまり、Ｍ，Ｘ及びＹを含む平面を挟んで対向する二個の配位子が当該平面に関して実体と鏡像の関係にない化合物を使用するのが好ましい。
なお、本発明に係る遷移金属化合物がオレフィン重合における特異な触媒機能を発揮する理由（メカニズム）は、段落［００２０］〜［００２２］に、既に詳しく記述している。
【００２８】
（３）遷移金属化合物の置換基
一般式（Ｉ）において、Ｒ１、Ｒ２、Ｒ３、Ｒ４、Ｒ５、Ｒ６及びＲ７は、それぞれ独立して、水素原子、炭化水素基、ケイ素含有炭化水素基又はハロゲン化炭化水素基である。
炭化水素基の具体例としては、メチル、エチル、ｎ−プロピル、ｉ−プロピル、ｎ−ブチル、ｉ−ブチル、ｓ−ブチル、ｔ−ブチル、ｎ−ペンチル、ｎ−ヘキシル、シクロプロピル、シクロペンチル、シクロヘキシルなどのアルキル基、ビニル、プロペニル、シクロヘキセニルなどのアルケニル基の他、フェニル、トリル、ジメチルフェニル、エチルフェニル、トリメチルフェニル、ｔ−ブチルフェニル、１−ナフチル、２−ナフチル、アセナフチル、フェナントリル、アントリルなどのアリール基が挙げられる。
また、ケイ素含有炭化水素基の具体例としては、トリメチルシリル、トリエチルシリル、ｔ−ブチルジメチルシリルなどのトリアルキルシリル基、ビス（トリメチルシリル）メチルなどのアルキルシリルアルキル基などが好ましく挙げられる。
【００２９】
さらに、ハロゲン化炭化水素基において、ハロゲン原子としては、フッ素原子、塩素原子、臭素原子、ヨウ素原子が挙げられる。そして、ハロゲン化炭化水素基は、ハロゲン原子が例えばフッ素原子の場合、フッ素原子が上記の炭化水素基の任意の位置に置換した化合物である。
具体例としては、フルオロメチル、ジフルオロメチル、トリフルオロメチル、クロロメチル、ジクロロメチル、トリクロロメチル、ブロモメチル、ジブロモメチル、トリブロモメチル、ヨードメチル、２，２，２−トリフルオロエチル、２，２，１，１−テトラフルオロエチル、ペンタフルオロエチル、ペンタクロロエチル、ペンタフルオロプロピル、ノナフルオロブチル、トリフルオロビニル、２−，３−，４−置換の各フルオロフェニル、２−，３−，４−置換の各クロロフェニル、２−，３−，４−置換の各ブロモフェニル、２，４−，２，５−，２，６−，３，５−置換の各ジフルオロフェニル、２，４−，２，５−，２，６−，３，５−置換の各ジクロロフェニル、２，４，６−トリフルオロフェニル、２，４，６−トリクロロフェニル、ペンタフルオロフェニル、ペンタクロロフェニルなどが挙げられる。
【００３０】
これらの中では、Ｒ１、Ｒ２、Ｒ３及びＲ４として、メチル、エチル、プロピル、ブチルなどの炭素数１〜６のアルキル基、又は、フェニル基、ナフチル基などの炭素数６〜１２のアリール基が好ましい。
但し、Ｒ１、Ｒ２、Ｒ３及びＲ４のいずれか１つ以上は、水素原子以外の置換基である。更に、隣接するＲ１、Ｒ２、Ｒ３及びＲ４は、互いに環を形成しない構造である。好ましくは、Ｒ１及びＲ３が水素以外の原子である。
Ｒ５及びＲ６は、水素原子或いはメチル、エチル、プロピル、ブチルなどの炭素数１〜６のアルキル基又は炭素数１〜６のアルケニル基が好ましい。また、隣接するＲ５及びＲ６は、環を形成してもよい構造である。
【００３１】
Ｒ８は、それが結合する五員環に対して縮合環を形成する炭素数３〜６の飽和または不飽和の２価の炭化水素基を示す。
具体例としては、トリメチレン、テトラメチレン、ペンタメチレン、ヘキサメチレン、ヘプタメチレン等の２価の飽和炭化水素基、プロペニレン、２−ブテニレン、１，３−ブタジエニレン、１−ペンテニレン、２−ペンテニレン、１，３−ペンタジエニレン、１，４−ペンタジエニレン、１−ヘキセニレン、２−ヘキセニレン、３−ヘキセニレン、１，３−ヘキサジエニレン、１，４−ヘキサジエニレン、１，５−ヘキサジエニレン、２，４−ヘキサジエニレン、２，５−ヘキサジエニレン、１，３，５−ヘキサトリエニレン等の２価の不飽和炭化水素基が挙げられる。
これらの中では、１，３−ブタジエニレン、ペンタメチレン基、１，３−ペンタジエニレン基、１，４−ペンタジエニレン基または１，３，５−ヘキサトリエニレン基が好ましく、１，３−ブタジエニレン（形成される環はインデニル環）、１，３−ペンタジエニレン基または１，４−ペンタジエニレン基（形成される環はヒドロアズレニル環）が特に好ましい。
【００３２】
一般式（Ｉ）中において、Ｑは、二つのシクロペンタジエニル環を結合する架橋基である。
Ｑの具体例としては、メチレン、メチルメチレン、ジメチルメチレン、１，２−エチレン、１，３−トリメチレン、１，４−テトラメチレン、１，２−シクロへキシレン、１，４−シクロへキシレン等のアルキレン基；（メチル）（フェニル）メチレン、ジフェニルメチレン等のアリールアルキレン基；シリレン基；メチルシリレン、ジメチルシリレン、ジエチルシリレン、ジ（ｎ−プロピル）シリレン、ジ（ｉ−プロピル）シリレン、ジ（シクロヘキシル）シリレン等のアルキルシリレン基、メチルフェニルシリレン、メチル（トリル）シリレン等の（アルキル）（アリール）シリレン基；ジフェニルシリレン等のアリールシリレン基；テトラメチルジシリレン等のアルキルオリゴシリレン基；ゲルミレン基；上記の２価の炭素数１〜２０の炭化水素基を有するシリレン基のケイ素をゲルマニウムに置換したアルキルゲルミレン基；（アルキル）（アリール）ゲルミレン基；アリールゲルミレン基などを挙げることができる。
これらの中では、炭素数１〜２０の炭化水素基を有するシリレン基、または、炭素数１〜２０の炭化水素基を有するゲルミレン基が好ましく、アルキルシリレン基、（アルキル）（アリール）シリレン基またはアリールシリレン基が特に好ましい。
【００３３】
Ｘ，Ｙは、Ｍとσ結合を形成する配位子であり、特に限定されないが、好ましいＸ及びＹは、ハロゲン原子、炭素数１〜２０の炭化水素基、又は炭素数１〜２０の置換アミノ基若しくは窒素含有炭化水素基などが挙げられる。
これらの中では、塩素原子、メチル基、ｉ−ブチル基、フェニル基、ベンジル基、ジメチルアミノ基又はジエチルアミノ基が特に好ましい。
【００３４】
Ｍは、周期律表第４族の遷移金属を示し、好ましくはジルコニウム又はハフニウムである。
【００３５】
さらに、下記一般式（ＩＩ）において、Ｒ９は、炭素数６以上の、炭化水素基、ハロゲン化炭化水素基又はケイ素含有炭化水素基であり、Ｒ１０、Ｒ１１、Ｒ１２及びＲ１３は、それぞれ独立して、水素原子、炭化水素基、ケイ素含有炭化水素基又はハロゲン化炭化水素基である。
【００３６】
【化４】
2008189893.tif 000005
【００３７】
［一般式（ＩＩ）中、Ｒ１、Ｒ２、Ｒ３、Ｒ４、Ｒ５及びＲ６は、一般式（Ｉ）と同様の置換基を表し、Ｒ９は、炭素数６以上の炭化水素基、炭素数６以上のハロゲン化炭化水素基又は炭素数６以上のケイ素含有炭化水素基を表す。Ｒ１０、Ｒ１１、Ｒ１２及びＲ１３は、それぞれ独立して、水素原子、炭化水素基、ケイ素含有炭化水素基又はハロゲン化炭化水素基を表す。Ｑは、置換シリレン基又は置換ゲルミレン基であり、Ｘ及びＹは、それぞれ独立して、Ｍとσ結合を形成する配位子を表し、Ｍは、周期律表第４族の遷移金属を表す。］
【００３８】
上記のＲ９の炭素数６以上の炭化水素基の具体例としては、フェニル基、トリル基、ジメチルフェニル基、メシチル基、エチルフェニル基、ジエチルフェニル基、トリエチルフェニル基、ｉ−プロピルフェニル基、ジｉ−プロピルフェニル基、トリｉ−プロピルフェニル基、ｎ−ブチルフェニル基、ジｎ−ブチルフェニル基、トリｎ−ブチルフェニル基、ｔ−ブチルフェニル基、ジｔ−ブチルフェニル基、トリｔ−ブチルフェニル基、ビフェニリル基、ｐ−テルフェニル基、ｍ−テルフェニル基、ナフチル基、アントリル基、フェナントリル基のアリール基などが挙げられる。
【００３９】
上記の炭素数６以上のハロゲン化炭化水素置換基において、ハロゲン原子としては、フッ素原子、塩素原子、臭素原子、ヨウ素原子が挙げられる。そして、上記のハロゲン化炭化水素置換基は、ハロゲン原子が例えばフッ素原子の場合、フッ素原子が上記の炭化水素基の任意の位置に置換した化合物である。
具体的には、フルオロジメチルフェニル基、（フルオロメチル）メチルフェニル基、エチルフルオロフェニル基、ジエチルフルオロフェニル基、トリエチルフルオロフェニル基、フルオロｉ−プロピルフェニル基、フルオロジｉ−プロピルフェニル基、（フルオロｉ−プロピル）ｉ−プロピルフェニル基、フルオロトリｉ−プロピルフェニル基、ｎ−ブチルフルオロフェニル基、ジｎ−ブチルフルオロフェニル基、（フルオロブチル）ブチルフェニル基、トリｎ−ブチルフルオロフェニル基、ｔ−ブチルフルオロフェニル基、ジｔ−ブチルフルオロフェニル基、トリｔ−ブチルフルオロフェニル基、フルオロビフェニリル基、フルオロｐ−テルフェニル基、フルオロｍ−テルフェニル基、フルオロナフチル基、フルオロアントリル基、フルオロフェナントリル基などが挙げられる。
【００４０】
上記の炭素数６以上のケイ素炭化水素置換基の具体例としては、トリメチルシリルフェニル、トリエチルシリルフェニル、イソプロピルジメチルシリルフェニル、ｔ−ブチルジメチルシリルフェニル、フェニルジメチルシリルフェニルなどのシリル基置換アリール基などが挙げられる。
【００４１】
Ｒ１０、Ｒ１１、Ｒ１２及びＲ１３は、特に嵩高い基で無ければよく、水素原子、炭化水素基、ハロゲン化炭化水素基又はケイ素含有炭化水素基を示す。
炭化水素基の具体例としては、メチル、エチル、ｎ−プロピル、ｉ−プロピル、ｎ−ブチルなどのアルキル基、ビニル、プロペニル、などのアルケニル基などが挙げられる。
ハロゲン化炭化水素基は、ハロゲン原子が上記の炭化水素基の任意の位置に置換した化合物である。ハロゲンは、フッ素、塩素又は臭素が好ましく、中でもフッ素又は塩素が好ましい。
ハロゲン価炭化水素の具体例としては、フルオロメチル、ジフルオロメチル、トリフルオロメチル、クロロメチル、ジクロロメチルなどが挙げられる。
ケイ素含有炭化水素基の具体例としては、トリメチルシリル、トリエチルシリル、ｔ−ブチルジメチルシリルなどのトリアルキルシリル基、トリメチルシリルメチル、トリエチルシリルメチルなどのトリアルキルシリルメチル基、ジメチルフェニルシリルメチル、ジメチルトリルシリルメチルなどのジ（アルキル）（アリール）シリルメチル基などが挙げられる。
これらの中で、Ｒ１０、Ｒ１１、Ｒ１２及びＲ１３は、水素原子が特に好ましい。
【００４２】
（４）遷移金属化合物の具体例
本発明に係る遷移金属化合物の好ましい具体例を以下に示す。ハフニウムジクロリドを代表に選び、以下に示す構造式の化合物において、その名称を例示する。
【００４３】
【化５】
2008189893.tif 000006
【００４４】
この構造式の化合物は、ジクロロ｛１，１’−ジメチルシリレン（２−メチルシクロペンタジエニル）（２−メチル−４−フェニル−４Ｈ−アズレニル）｝ハフニウムと称する。
【００４５】
ところで、本発明では、新規な遷移金属化合物を主要な構成としているので、基本的には多数の遷移金属化合物の例示が必要であるが、明細書を簡潔簡明な記載とするために、遷移金属化合物の例示は、煩雑な記載を避けて主要な代表例にとどめている。
したがって、以下に列挙する遷移金属化合物以外の遷移金属化合物も、本願の特許請求の範囲において、記載される範囲内において全て包含される。例えば、以下の具体例において、ハフニウムの代わりにチタニウム或いはジルコニウム、ジクロライドの代わりに、他のＸ，Ｙである化合物も例示されているに等しいといえる。
なお、以下の例示においては、類似性の高い化合物を段落毎にまとめている。
【００４６】
Ｉ．架橋シクロペンタジエニル−ヒドロアズレニル骨格を有する化合物の例示
（イ）シクロペンタジエニル（Ｃｐ）上に配置する置換基を換えた化合物
（１）ジクロロ｛１，１’−ジメチルシリレン（２−メチルシクロペンタジエニル）（２−メチル−４−フェニル−４Ｈ−アズレニル）｝ハフニウム
（２）ジクロロ｛１，１’−ジメチルシリレン（３−メチルシクロペンタジエニル）（２−メチル−４−フェニル−４Ｈ−アズレニル）｝ハフニウム
（３）ジクロロ｛１，１’−ジメチルシリレン（２−エチルシクロペンタジエニル）（２−メチル−４−フェニル−４Ｈ−アズレニル）｝ハフニウム
（４）ジクロロ｛１，１’−ジメチルシリレン（３−エチルシクロペンタジエニル）（２−メチル−４−フェニル−４Ｈ−アズレニル）｝ハフニウム
（５）ジクロロ｛１，１’−ジメチルシリレン（２−ｎ−プロピルシクロペンタジエニル）（２−メチル−４−フェニル−４Ｈ−アズレニル）｝ハフニウム
（６）ジクロロ｛１，１’−ジメチルシリレン（３−ｎ−プロピルシクロペンタジエニル）（２−メチル−４−フェニル−４Ｈ−アズレニル）｝ハフニウム
（７）ジクロロ｛１，１’−ジメチルシリレン（２−ｉ−プロピルシクロペンタジエニル）（２−メチル−４−フェニル−４Ｈ−アズレニル）｝ハフニウム
（８）ジクロロ｛１，１’−ジメチルシリレン（３−ｉ−プロピルシクロペンタジエニル）（２−メチル−４−フェニル−４Ｈ−アズレニル）｝ハフニウム
（９）ジクロロ｛１，１’−ジメチルシリレン（２−ｎ−ブチルシクロペンタジエニル）（２−メチル−４−フェニル−４Ｈ−アズレニル）｝ハフニウム
（１０）ジクロロ｛１，１’−ジメチルシリレン（３−ｎ−ブチルシクロペンタジエニル）（２−メチル−４−フェニル−４Ｈ−アズレニル）｝ハフニウム
【００４７】
（１１）ジクロロ｛１，１’−ジメチルシリレン（２−ｔ−ブチルシクロペンタジエニル）（２−メチル−４−フェニル−４Ｈ−アズレニル）｝ハフニウム
（１２）ジクロロ｛１，１’−ジメチルシリレン（３−ｔ−ブチルシクロペンタジエニル）（２−メチル−４−フェニル−４Ｈ−アズレニル）｝ハフニウム
（１３）ジクロロ｛１，１’−ジメチルシリレン（２−フェニルシクロペンタジエニル）（２−メチル−４−フェニル−４Ｈ−アズレニル）｝ハフニウム
（１４）ジクロロ｛１，１’−ジメチルシリレン（３−フェニルシクロペンタジエニル）（２−メチル−４−フェニル−４Ｈ−アズレニル）｝ハフニウム
（１５）ジクロロ｛１，１’−ジメチルシリレン（２−クロロメチルシクロペンタジエニル）（２−メチル−４−フェニル−４Ｈ−アズレニル）｝ハフニウム
（１６）ジクロロ｛１，１’−ジメチルシリレン（２−トルフルオロメチルシクロペンタジエニル）（２−メチル−４−フェニル−４Ｈ−アズレニル）｝ハフニウム
（１７）ジクロロ｛１，１’−ジメチルシリレン（２−トリメチルシリルシクロペンタジエニル）（２−メチル−４−フェニル−４Ｈ−アズレニル）｝ハフニウム
（１８）ジクロロ｛１，１’−ジメチルシリレン（２−クロロフェニルシクロペンタジエニル）（２−メチル−４−フェニル−４Ｈ−アズレニル）｝ハフニウム
（１９）ジクロロ｛１，１’−ジメチルシリレン（２−（トリメチルシリル）フェニルシクロペンタジエニル）（２−メチル−４−フェニル−４Ｈ−アズレニル）｝ハフニウム
（２０）ジクロロ｛１，１’−ジメチルシリレン（２，３−ジメチルシクロペンタジエニル）（２−メチル−４−フェニル−４Ｈ−アズレニル）｝ハフニウム
【００４８】
（２１）ジクロロ｛１，１’−ジメチルシリレン（３，４−ジメチルシクロペンタジエニル）（２−メチル−４−フェニル−４Ｈ−アズレニル）｝ハフニウム
（２２）ジクロロ｛１，１’−ジメチルシリレン（２，５−ジメチルシクロペンタジエニル）（２−メチル−４−フェニル−４Ｈ−アズレニル）｝ハフニウム
（２３）ジクロロ｛１，１’−ジメチルシリレン（２，３−ジｔ−ブチルシクロペンタジエニル）（２−メチル−４−フェニル−４Ｈ−アズレニル）｝ハフニウム
（２４）ジクロロ｛１，１’−ジメチルシリレン（３，４−ジｔ−ブチルシクロペンタジエニル）（２−メチル−４−フェニル−４Ｈ−アズレニル）｝ハフニウム
（２５）ジクロロ｛１，１’−ジメチルシリレン（２，５−ジｔ−ブチルシクロペンタジエニル）（２−メチル−４−フェニル−４Ｈ−アズレニル）｝ハフニウム
（２６）ジクロロ｛１，１’−ジメチルシリレン（２，３−ジフェニルシクロペンタジエニル）（２−メチル−４−フェニル−４Ｈ−アズレニル）｝ハフニウム
（２７）ジクロロ｛１，１’−ジメチルシリレン（３，４−ジフェニルシクロペンタジエニル）（２−メチル−４−フェニル−４Ｈ−アズレニル）｝ハフニウム
（２８）ジクロロ｛１，１’−ジメチルシリレン（２，５−フェニルシクロペンタジエニル）（２−メチル−４−フェニル−４Ｈ−アズレニル）｝ハフニウム
（２９）ジクロロ｛１，１’−ジメチルシリレン（４−エチル−２−メチルシクロペンタジエニル）（２−メチル−４−フェニル−４Ｈ−アズレニル）｝ハフニウム
（３０）ジクロロ｛１，１’−ジメチルシリレン（２−エチル−４−メチルシクロペンタジエニル）（２−メチル−４−フェニル−４Ｈ−アズレニル）｝ハフニウム
【００４９】
（３１）ジクロロ｛１，１’−ジメチルシリレン（４−ｔ−ブチル−２−メチルシクロペンタジエニル）（２−メチル−４−フェニル−４Ｈ−アズレニル）｝ハフニウム
（３２）ジクロロ｛１，１’−ジメチルシリレン（２−メチル−４−フェニルシクロペンタジエニル）（２−メチル−４−フェニル−４Ｈ−アズレニル）｝ハフニウム
（３３）ジクロロ｛１，１’−ジメチルシリレン（２，３，４−トリメチルシクロペンタジエニル）（２−メチル−４−フェニル−４Ｈ−アズレニル）｝ハフニウム
（３４）ジクロロ｛１，１’−ジメチルシリレン（２，４，５−トリメチルシクロペンタジエニル）（２−メチル−４−フェニル−４Ｈ−アズレニル）｝ハフニウム
（３５）ジクロロ｛１，１’−ジメチルシリレン（２，３−ジメチル−４−フェニルシクロペンタジエニル）（２−メチル−４−フェニル−４Ｈ−アズレニル）｝ハフニウム
（３６）ジクロロ｛１，１’−ジメチルシリレン（２，３−ジメチル−５−フェニルシクロペンタジエニル）（２−メチル−４−フェニル−４Ｈ−アズレニル）｝ハフニウム
（３７）ジクロロ｛１，１’−ジメチルシリレン（２，３，４，５−テトラメチルシクロペンタジエニル）（２−メチル−４−フェニル−４Ｈ−アズレニル）｝ハフニウム
【００５０】
（ロ）ヒドロアズレニル部分の２位置換基を換えた化合物
（１）ジクロロ｛１，１’−ジメチルシリレン（２−メチルシクロペンタジエニル）（２−エチル−４−フェニル−４Ｈ−アズレニル）｝ハフニウム
（２）ジクロロ｛１，１’−ジメチルシリレン（３−メチルシクロペンタジエニル）（２−エチル−４−フェニル−４Ｈ−アズレニル）｝ハフニウム
（３）ジクロロ｛１，１’−ジメチルシリレン（３−ｔ−ブチルシクロペンタジエニル）（２−エチル−４−フェニル−４Ｈ−アズレニル）｝ハフニウム
（４）ジクロロ｛１，１’−ジメチルシリレン（２−メチル−４−フェニルシクロペンタジエニル）（２−エチル−４−フェニル−４Ｈ−アズレニル）｝ハフニウム
（５）ジクロロ｛１，１’−ジメチルシリレン（２，４，５−トリメチルシクロペンタジエニル）（２−エチル−４−フェニル−４Ｈ−アズレニル）｝ハフニウム
（６）ジクロロ｛１，１’−ジメチルシリレン（２，３，４，５−テトラメチルシクロペンタジエニル）（２−エチル−４−フェニル−４Ｈ−アズレニル）｝ハフニウム
（７）ジクロロ｛１，１’−ジメチルシリレン（２−メチルシクロペンタジエニル）（２−ｉ−プロピル−４−フェニル−４Ｈ−アズレニル）｝ハフニウム
（８）ジクロロ｛１，１’−ジメチルシリレン（３−メチルシクロペンタジエニル）（２−ｉ−プロピル−４−フェニル−４Ｈ−アズレニル）｝ハフニウム
（９）ジクロロ｛１，１’−ジメチルシリレン（３−ｔ−ブチルシクロペンタジエニル）（４−フェニル−２−ｉ−プロピル−４Ｈ−アズレニル）｝ハフニウム
（１０）ジクロロ｛１，１’−ジメチルシリレン（２−メチル−４−フェニルシクロペンタジエニル）（４−フェニル−２−ｉ−プロピル−４Ｈ−アズレニル）｝ハフニウム
【００５１】
（１１）ジクロロ｛１，１’−ジメチルシリレン（２，４，５−トリメチルシクロペンタジエニル）（４−フェニル−２−ｉ−プロピル−４Ｈ−アズレニル）｝ハフニウム
（１２）ジクロロ｛１，１’−ジメチルシリレン（２，３，４，５−テトラメチルシクロペンタジエニル）（４−フェニル−２−ｉ−プロピル−４Ｈ−アズレニル）｝ハフニウム
【００５２】
（ハ）ヒドロアズレニル部分の４位置換基を換えた化合物
（１）ジクロロ｛１，１’−ジメチルシリレン（２−メチルシクロペンタジエニル）（４−（４−クロロフェニル）−２−メチル−４Ｈ−アズレニル）｝ハフニウム
（２）ジクロロ｛１，１’−ジメチルシリレン（３−ｔ−ブチルシクロペンタジエニル）（４−（４−クロロフェニル）−２−メチル−４Ｈ−アズレニル）｝ハフニウム
（３）ジクロロ｛１，１’−ジメチルシリレン（２−メチル−４−フェニルシクロペンタジエニル）（４−（４−クロロフェニル）−２−メチル−４Ｈ−アズレニル）｝ハフニウム
（４）ジクロロ｛１，１’−ジメチルシリレン（２，４，５−トリメチルシクロペンタジエニル）（４−（４−クロロフェニル）−２−メチル−４Ｈ−アズレニル）｝ハフニウム
（５）ジクロロ｛１，１’−ジメチルシリレン（２，３，４，５−テトラメチルシクロペンタジエニル）（４−（４−クロロフェニル）−２−メチル−４Ｈ−アズレニル）｝ハフニウム
（６）ジクロロ｛１，１’−ジメチルシリレン（２−メチルシクロペンタジエニル）（２−メチル−４−（３−メチルフェニル）−４Ｈ−アズレニル）｝ハフニウム
（７）ジクロロ｛１，１’−ジメチルシリレン（３−ｔ−ブチルシクロペンタジエニル）（２−メチル−４−（３−メチルフェニル）−４Ｈ−アズレニル）｝ハフニウム
（８）ジクロロ｛１，１’−ジメチルシリレン（２−メチル−４−フェニルシクロペンタジエニル）（２−メチル−４−（３−メチルフェニル）−４Ｈ−アズレニル）｝ハフニウム
（９）ジクロロ｛１，１’−ジメチルシリレン（２，４，５−トリメチルシクロペンタジエニル）（２−メチル−４−（３−メチルフェニル）−４Ｈ−アズレニル）｝ハフニウム
（１０）ジクロロ｛１，１’−ジメチルシリレン（２，３，４，５−テトラメチルシクロペンタジエニル）（２−メチル−４−（３−メチルフェニル）−４Ｈ−アズレニル）｝ハフニウム
【００５３】
（１１）ジクロロ｛１，１’−ジメチルシリレン（２−メチルシクロペンタジエニル）（４−（４−ｔ−ブチルフェニル）−２−メチル−４Ｈ−アズレニル）｝ハフニウム
（１２）ジクロロ｛１，１’−ジメチルシリレン（３−ｔ−ブチルシクロペンタジエニル）（４−（４−ｔ−ブチルフェニル）−２−メチル−４Ｈ−アズレニル）｝ハフニウム
（１３）ジクロロ｛１，１’−ジメチルシリレン（２−メチル−４−フェニルシクロペンタジエニル）（４−（４−ｔ−ブチルフェニル）−２−メチル−４Ｈ−アズレニル）｝ハフニウム
（１４）ジクロロ｛１，１’−ジメチルシリレン（２，４，５−トリメチルシクロペンタジエニル）（４−（４−ｔ−ブチルフェニル）−２−メチル−４Ｈ−アズレニル）｝ハフニウム
（１５）ジクロロ｛１，１’−ジメチルシリレン（２，３，４，５−テトラメチルシクロペンタジエニル）（４−（４−ｔ−ブチルフェニル）−２−メチル−４Ｈ−アズレニル）｝ハフニウム
（１６）ジクロロ｛１，１’−ジメチルシリレン（２−メチルシクロペンタジエニル）（２−エチル−４−（２−ナフチル）−４Ｈ−アズレニル）｝ハフニウム
（１７）ジクロロ｛１，１’−ジメチルシリレン（３−ｔ−ブチルシクロペンタジエニル）（２−メチル−４−（２−ナフチル）−４Ｈ−アズレニル）｝ハフニウム
（１８）ジクロロ｛１，１’−ジメチルシリレン（２−メチル−４−フェニルシクロペンタジエニル）（２−メチル−４−（２−ナフチル）−４Ｈ−アズレニル）｝ハフニウム
（１９）ジクロロ｛１，１’−ジメチルシリレン（２，４，５−トリメチルシクロペンタジエニル）（２−メチル−４−（２−ナフチル）−４Ｈ−アズレニル）｝ハフニウム
（２０）ジクロロ｛１，１’−ジメチルシリレン（２，３，４，５−テトラメチルシクロペンタジエニル）（２−メチル−４−（２−ナフチル）−４Ｈ−アズレニル）｝ハフニウム
【００５４】
（２１）ジクロロ｛１，１’−ジメチルシリレン（２−メチルシクロペンタジエニル）（２−エチル−４−（１−ナフチル）−４Ｈ−アズレニル）｝ハフニウム
（２２）ジクロロ｛１，１’−ジメチルシリレン（３−ｔ−ブチルシクロペンタジエニル）（２−メチル−４−（１−ナフチル）−４Ｈ−アズレニル）｝ハフニウム
（２３）ジクロロ｛１，１’−ジメチルシリレン（２−メチルシクロペンタジエニル）（４−（４−ビフェニリル）−２−メチル−４Ｈ−アズレニル）｝ハフニウム
（２４）ジクロロ｛１，１’−ジメチルシリレン（３−ｔ−ブチルシクロペンタジエニル）（４−（４−ビフェニリル）−２−メチル−４Ｈ−アズレニル）｝ハフニウム
（２５）ジクロロ｛１，１’−ジメチルシリレン（２−メチルシクロペンタジエニル）（４−（４−ｔ−ブチル−３−クロロ−２−メチルフェニル）−４Ｈ−アズレニル）｝ハフニウム
（２６）ジクロロ｛１，１’−ジメチルシリレン（３−ｔ−ブチルシクロペンタジエニル）（４−（４−ｔ−ブチル−３−クロロ−２−メチルフェニル）−４Ｈ−アズレニル）｝ハフニウム
（２７）ジクロロ｛１，１’−ジメチルシリレン（２−メチルシクロペンタジエニル）（２−メチル−４−（３−クロロ−４−トリメチルシリルフェニル）−４Ｈ−アズレニル）｝ハフニウム
（２８）ジクロロ｛１，１’−ジメチルシリレン（３−ｔ−ブチルシクロペンタジエニル）（２−メチル−４−（３−クロロ−４−トリメチルシリルフェニル）−４Ｈ−アズレニル）｝ハフニウム
（２９）ジクロロ｛１，１’−ジメチルシリレン（２−メチルシクロペンタジエニル）（４−（４−クロロフェニル）−２−エチル−４Ｈ−アズレニル）｝ハフニウム
（３０）ジクロロ｛１，１’−ジメチルシリレン（３−ｔ−ブチルシクロペンタジエニル）（４−（４−クロロフェニル）−２−エチル−４Ｈ−アズレニル）｝ハフニウム
【００５５】
（ニ）架橋基を換えた化合物
（１）ジクロロ｛１，１’−ジメチルメチレン（２−メチルシクロペンタジエニル）（２−メチル−４−フェニル−４Ｈ−アズレニル）｝ハフニウム
（２）ジクロロ｛１，１’−１，２−エチレン（２−メチルシクロペンタジエニル）（２−メチル−４−フェニル−４Ｈ−アズレニル）｝ハフニウム
（３）ジクロロ｛１，１’−ジエチルシリレン（２−メチルシクロペンタジエニル）（２−メチル−４−フェニル−４Ｈ−アズレニル）｝ハフニウム
（４）ジクロロ｛１，１’−エチルメチルシリレン（３−ｔ−ブチルシクロペンタジエニル）（２−メチル−４−フェニル−４Ｈ−アズレニル）｝ハフニウム
（５）ジクロロ｛１，１’−メチルフェニルシリレン（２−メチル−４−フェニルシクロペンタジエニル）（２−メチル−４−フェニル−４Ｈ−アズレニル）｝ハフニウム
（６）ジクロロ｛１，１’−シラシクロブテニル（２，４，５−トリメチルシクロペンタジエニル）（２−メチル−４−フェニル−４Ｈ−アズレニル）｝ハフニウム
（７）ジクロロ｛１，１’−シラシクロプロペニル（２，４，５−トリメチルシクロペンタジエニル）（２−メチル−４−フェニル−４Ｈ−アズレニル）｝ハフニウム
（８）ジクロロ｛１，１’−シラフルオレニル（２，４，５−トリメチルシクロペンタジエニル）（２−メチル−４−フェニル−４Ｈ−アズレニル）｝ハフニウム
（９）ジクロロ｛１，１’−シラシクロブテニル（２，３，４，５−テトラメチルシクロペンタジエニル）（２−メチル−４−フェニル−４Ｈ−アズレニル）｝ハフニウム
（１０）ジクロロ｛１，１’−シラシクロプロペニル（２，３，４，５−テトラメチルシクロペンタジエニル）（２−メチル−４−フェニル−４Ｈ−アズレニル）｝ハフニウム
【００５６】
（１１）ジクロロ｛１，１’−シラフルオレニル（２，３，４，５−テトラメチルシクロペンタジエニル）（２−メチル−４−フェニル−４Ｈ−アズレニル）｝ハフニウム
（１２）ジクロロ｛１，１’−ジメチルゲルミレン（２−メチルシクロペンタジエニル）（２−メチル−４−フェニル−４Ｈ−アズレニル）｝ハフニウム
（１３）ジクロロ｛１，１’−ジエチルゲルミレン（２−メチルシクロペンタジエニル）（２−メチル−４−フェニル−４Ｈ−アズレニル）｝ハフニウム
（１４）ジクロロ｛１，１’−メチルエチルゲルミレン（３−ｔ−ブチルシクロペンタジエニル）（２−メチル−４−フェニル−４Ｈ−アズレニル）｝ハフニウム
（１５）ジクロロ｛１，１’−メチルフェニルゲルミレン（２−メチル−４−フェニルシクロペンタジエニル）（２−メチル−４−フェニル−４Ｈ−アズレニル）｝ハフニウム
（１６）ジクロロ｛１，１’−ゲルマシクロブテニル（２，４，５−トリメチルシクロペンタジエニル）（２−メチル−４−フェニル−４Ｈ−アズレニル）｝ハフニウム
（１７）ジクロロ｛１，１’−ゲルマシクロプロペニル（２，４，５−トリメチルシクロペンタジエニル）（２−メチル−４−フェニル−４Ｈ−アズレニル）｝ハフニウム
（１８）ジクロロ｛１，１’−ゲルマフルオレニル（２，４，５−トリメチルシクロペンタジエニル）（２−メチル−４−フェニル−４Ｈ−アズレニル）｝ハフニウム
【００５７】
ＩＩ．架橋シクロペンタジエニル−インデニル骨格を有する化合物の例示
（イ）シクロペンタジエニル（Ｃｐ）上に配置する置換基を換えた化合物
（１）ジクロロ｛１，１’−ジメチルシリレン（２−メチルシクロペンタジエニル）（２−メチル−４−フェニルインデニル）｝ハフニウム
（２）ジクロロ｛１，１’−ジメチルシリレン（３−メチルシクロペンタジエニル）（２−メチル−４−フェニルインデニル）｝ハフニウム
（３）ジクロロ｛１，１’−ジメチルシリレン（２−エチルシクロペンタジエニル）（２−メチル−４−フェニルインデニル）｝ハフニウム
（４）ジクロロ｛１，１’−ジメチルシリレン（３−エチルシクロペンタジエニル）（２−メチル−４−フェニルインデニル）｝ハフニウム
（５）ジクロロ｛１，１’−ジメチルシリレン（２−ｎ−プロピルシクロペンタジエニル）（２−メチル−４−フェニルインデニル）｝ハフニウム
（６）ジクロロ｛１，１’−ジメチルシリレン（３−ｎ−プロピルシクロペンタジエニル）（２−メチル−４−フェニルインデニル）｝ハフニウム
（７）ジクロロ｛１，１’−ジメチルシリレン（２−ｉ−プロピルシクロペンタジエニル）（２−メチル−４−フェニルインデニル）｝ハフニウム
（８）ジクロロ｛１，１’−ジメチルシリレン（３−ｉ−プロピルシクロペンタジエニル）（２−メチル−４−フェニルインデニル）｝ハフニウム
（９）ジクロロ｛１，１’−ジメチルシリレン（２−ｎ−ブチルシクロペンタジエニル）（２−メチル−４−フェニルインデニル）｝ハフニウム
（１０）ジクロロ｛１，１’−ジメチルシリレン（３−ｎ−ブチルシクロペンタジエニル）（２−メチル−４−フェニルインデニル）｝ハフニウム
【００５８】
（１１）ジクロロ｛１，１’−ジメチルシリレン（２−ｔ−ブチルシクロペンタジエニル）（２−メチル−４−フェニルインデニル）｝ハフニウム
（１２）ジクロロ｛１，１’−ジメチルシリレン（３−ｔ−ブチルシクロペンタジエニル）（２−メチル−４−フェニルインデニル）｝ハフニウム
（１３）ジクロロ｛１，１’−ジメチルシリレン（２−フェニルシクロペンタジエニル）（２−メチル−４−フェニルインデニル）｝ハフニウム
（１４）ジクロロ｛１，１’−ジメチルシリレン（３−フェニルシクロペンタジエニル）（２−メチル−４−フェニルインデニル）｝ハフニウム
（１５）ジクロロ｛１，１’−ジメチルシリレン（２−クロロメチルシクロペンタジエニル）（２−メチル−４−フェニルインデニル）｝ハフニウム
（１６）ジクロロ｛１，１’−ジメチルシリレン（２−トルフルオロメチルシクロペンタジエニル）（２−メチル−４−フェニルインデニル）｝ハフニウム
（１７）ジクロロ｛１，１’−ジメチルシリレン（２−トリメチルシリルシクロペンタジエニル）（２−メチル−４−フェニルインデニル）｝ハフニウム
（１８）ジクロロ｛１，１’−ジメチルシリレン（２−クロロフェニルシクロペンタジエニル）（２−メチル−４−フェニルインデニル）｝ハフニウム
（１９）ジクロロ｛１，１’−ジメチルシリレン（２−（トリメチルシリル）フェニルシクロペンタジエニル）（２−メチル−４−フェニルインデニル）｝ハフニウム
（２０）ジクロロ｛１，１’−ジメチルシリレン（２，３−ジメチルシクロペンタジエニル）（２−メチル−４−フェニルインデニル）｝ハフニウム
【００５９】
（２１）ジクロロ｛１，１’−ジメチルシリレン（３，４−ジメチルシクロペンタジエニル）（２−メチル−４−フェニルインデニル）｝ハフニウム
（２２）ジクロロ｛１，１’−ジメチルシリレン（２，５−ジメチルシクロペンタジエニル）（２−メチル−４−フェニルインデニル）｝ハフニウム
（２３）ジクロロ｛１，１’−ジメチルシリレン（２，３−ジｔ−ブチルシクロペンタジエニル）（２−メチル−４−フェニルインデニル）｝ハフニウム
（２４）ジクロロ｛１，１’−ジメチルシリレン（３，４−ジｔ−ブチルシクロペンタジエニル）（２−メチル−４−フェニルインデニル）｝ハフニウム
（２５）ジクロロ｛１，１’−ジメチルシリレン（２，５−ジｔ−ブチルシクロペンタジエニル）（２−メチル−４−フェニルインデニル）｝ハフニウム
（２６）ジクロロ｛１，１’−ジメチルシリレン（２，３−ジフェニルシクロペンタジエニル）（２−メチル−４−フェニルインデニル）｝ハフニウム
（２７）ジクロロ｛１，１’−ジメチルシリレン（３，４−ジフェニルシクロペンタジエニル）（２−メチル−４−フェニルインデニル）｝ハフニウム
（２８）ジクロロ｛１，１’−ジメチルシリレン（２，５−フェニルシクロペンタジエニル）（２−メチル−４−フェニルインデニル）｝ハフニウム
（２９）ジクロロ｛１，１’−ジメチルシリレン（４−エチル−２−メチルシクロペンタジエニル）（２−メチル−４−フェニルインデニル）｝ハフニウム
（３０）ジクロロ｛１，１’−ジメチルシリレン（２−エチル−４−メチルシクロペンタジエニル）（２−メチル−４−フェニルインデニル）｝ハフニウム
【００６０】
（３１）ジクロロ｛１，１’−ジメチルシリレン（４−ｔ−ブチル−２−メチルシクロペンタジエニル）（２−メチル−４−フェニルインデニル）｝ハフニウム
（３２）ジクロロ｛１，１’−ジメチルシリレン（２−メチル−４−フェニルシクロペンタジエニル）（２−メチル−４−フェニルインデニル）｝ハフニウム
（３３）ジクロロ｛１，１’−ジメチルシリレン（２，３，４−トリメチルシクロペンタジエニル）（２−メチル−４−フェニルインデニル）｝ハフニウム
（３４）ジクロロ｛１，１’−ジメチルシリレン（２，４，５−トリメチルシクロペンタジエニル）（２−メチル−４−フェニルインデニル）｝ハフニウム
（３５）ジクロロ｛１，１’−ジメチルシリレン（２，３−ジメチル−４−フェニルシクロペンタジエニル）（２−メチル−４−フェニルインデニル）｝ハフニウム
（３６）ジクロロ｛１，１’−ジメチルシリレン（２，３−ジメチル−５−フェニルシクロペンタジエニル）（２−メチル−４−フェニルインデニル）｝ハフニウム
（３７）ジクロロ｛１，１’−ジメチルシリレン（２，３，４，５−テトラメチルシクロペンタジエニル）（２−メチル−４−フェニルインデニル）｝ハフニウム
【００６１】
（ロ）インデニル部分の２位置換基を換えた化合物
（１）ジクロロ｛１，１’−ジメチルシリレン（２−メチルシクロペンタジエニル）（２−エチル−４−フェニルインデニル）｝ハフニウム
（２）ジクロロ｛１，１’−ジメチルシリレン（３−メチルシクロペンタジエニル）（２−エチル−４−フェニルインデニル）｝ハフニウム
（３）ジクロロ｛１，１’−ジメチルシリレン（３−ｔ−ブチルシクロペンタジエニル）（２−エチル−４−フェニルインデニル）｝ハフニウム
（４）ジクロロ｛１，１’−ジメチルシリレン（２−メチル−４−フェニルシクロペンタジエニル）（２−エチル−４−フェニルインデニル）｝ハフニウム
（５）ジクロロ｛１，１’−ジメチルシリレン（２，４，５−トリメチルシクロペンタジエニル）（２−エチル−４−フェニルインデニル）｝ハフニウム
（６）ジクロロ｛１，１’−ジメチルシリレン（２，３，４，５−テトラメチルシクロペンタジエニル）（２−エチル−４−フェニルインデニル）｝ハフニウム
（７）ジクロロ｛１，１’−ジメチルシリレン（２−メチルシクロペンタジエニル）（２−ｉ−プロピル−４−フェニルインデニル）｝ハフニウム
（８）ジクロロ｛１，１’−ジメチルシリレン（３−メチルシクロペンタジエニル）（２−ｉ−プロピル−４−フェニルインデニル）｝ハフニウム
（９）ジクロロ｛１，１’−ジメチルシリレン（３−ｔ−ブチルシクロペンタジエニル）（４−フェニル−２−ｉ−プロピルインデニル）｝ハフニウム
（１０）ジクロロ｛１，１’−ジメチルシリレン（２−メチル−４−フェニルシクロペンタジエニル）（４−フェニル−２−ｉ−プロピルインデニル）｝ハフニウム
【００６２】
（１１）ジクロロ｛１，１’−ジメチルシリレン（２，４，５−トリメチルシクロペンタジエニル）（４−フェニル−２−ｉ−プロピルインデニル）｝ハフニウム
（１２）ジクロロ｛１，１’−ジメチルシリレン（２，３，４，５−テトラメチルシクロペンタジエニル）（４−フェニル−２−ｉ−プロピルインデニル）｝ハフニウム
【００６３】
（ハ）インデニル部分の４位置換基を換えた化合物
（１）ジクロロ｛１，１’−ジメチルシリレン（２−メチルシクロペンタジエニル）（４−（４−クロロフェニル）−２−メチルインデニル）｝ハフニウム
（２）ジクロロ｛１，１’−ジメチルシリレン（３−ｔ−ブチルシクロペンタジエニル）（４−（４−クロロフェニル）−２−メチルインデニル）｝ハフニウム
（３）ジクロロ｛１，１’−ジメチルシリレン（２−メチル−４−フェニルシクロペンタジエニル）（４−（４−クロロフェニル）−２−メチルインデニル）｝ハフニウム
（４）ジクロロ｛１，１’−ジメチルシリレン（２，４，５−トリメチルシクロペンタジエニル）（４−（４−クロロフェニル）−２−メチルインデニル）｝ハフニウム
（５）ジクロロ｛１，１’−ジメチルシリレン（２，３，４，５−テトラメチルシクロペンタジエニル）（４−（４−クロロフェニル）−２−メチルインデニル）｝ハフニウム
（６）ジクロロ｛１，１’−ジメチルシリレン（２−メチルシクロペンタジエニル）（２−メチル−４−（３−メチルフェニル）インデニル）｝ハフニウム
（７）ジクロロ｛１，１’−ジメチルシリレン（３−ｔ−ブチルシクロペンタジエニル）（２−メチル−４−（３−メチルフェニル）インデニル）｝ハフニウム
（８）ジクロロ｛１，１’−ジメチルシリレン（２−メチル−４−フェニルシクロペンタジエニル）（２−メチル−４−（３−メチルフェニル）インデニル）｝ハフニウム
（９）ジクロロ｛１，１’−ジメチルシリレン（２，４，５−トリメチルシクロペンタジエニル）（２−メチル−４−（３−メチルフェニル）インデニル）｝ハフニウム
（１０）ジクロロ｛１，１’−ジメチルシリレン（２，３，４，５−テトラメチルシクロペンタジエニル）（２−メチル−４−（３−メチルフェニル）インデニル）｝ハフニウム
【００６４】
（１１）ジクロロ｛１，１’−ジメチルシリレン（２−メチルシクロペンタジエニル）（４−（４−ｔ−ブチルフェニル）−２−メチルインデニル）｝ハフニウム
（１２）ジクロロ｛１，１’−ジメチルシリレン（３−ｔ−ブチルシクロペンタジエニル）（４−（４−ｔ−ブチルフェニル）−２−メチルインデニル）｝ハフニウム
（１３）ジクロロ｛１，１’−ジメチルシリレン（２−メチル−４−フェニルシクロペンタジエニル）（４−（４−ｔ−ブチルフェニル）−２−メチルインデニル）｝ハフニウム
（１４）ジクロロ｛１，１’−ジメチルシリレン（２，４，５−トリメチルシクロペンタジエニル）（４−（４−ｔ−ブチルフェニル）−２−メチルインデニル）｝ハフニウム
（１５）ジクロロ｛１，１’−ジメチルシリレン（２，３，４，５−テトラメチルシクロペンタジエニル）（４−（４−ｔ−ブチルフェニル）−２−メチルインデニル）｝ハフニウム
（１６）ジクロロ｛１，１’−ジメチルシリレン（２−メチルシクロペンタジエニル）（２−エチル−４−（２−ナフチル）インデニル）｝ハフニウム
（１７）ジクロロ｛１，１’−ジメチルシリレン（３−ｔ−ブチルシクロペンタジエニル）（２−メチル−４−（２−ナフチル）インデニル）｝ハフニウム
（１８）ジクロロ｛１，１’−ジメチルシリレン（２−メチル−４−フェニルシクロペンタジエニル）（２−メチル−４−（２−ナフチル）インデニル）｝ハフニウム
（１９）ジクロロ｛１，１’−ジメチルシリレン（２，４，５−トリメチルシクロペンタジエニル）（２−メチル−４−（２−ナフチル）インデニル）｝ハフニウム
（２０）ジクロロ｛１，１’−ジメチルシリレン（２，３，４，５−テトラメチルシクロペンタジエニル）（２−メチル−４−（２−ナフチル）インデニル）｝ハフニウム
【００６５】
（２１）ジクロロ｛１，１’−ジメチルシリレン（２−メチルシクロペンタジエニル）（２−エチル−４−（１−ナフチル）インデニル）｝ハフニウム
（２２）ジクロロ｛１，１’−ジメチルシリレン（３−ｔ−ブチルシクロペンタジエニル）（２−メチル−４−（１−ナフチル）インデニル）｝ハフニウム
（２３）ジクロロ｛１，１’−ジメチルシリレン（２−メチルシクロペンタジエニル）（４−（４−ビフェニリル）−２−メチルインデニル）｝ハフニウム
（２４）ジクロロ｛１，１’−ジメチルシリレン（３−ｔ−ブチルシクロペンタジエニル）（４−（４−ビフェニリル）−２−メチルインデニル）｝ハフニウム
【００６６】
（ニ）架橋基を換えた化合物
（１）ジクロロ｛１，１’−ジメチルメチレン（２−メチルシクロペンタジエニル）（２−メチル−４−フェニルインデニル）｝ハフニウム
（２）ジクロロ｛１，１’−１，２−エチレン（２−メチルシクロペンタジエニル）（２−メチル−４−フェニルインデニル）｝ハフニウム
（３）ジクロロ｛１，１’−ジエチルシリレン（２−メチルシクロペンタジエニル）（２−メチル−４−フェニルインデニル）｝ハフニウム
（４）ジクロロ｛１，１’−エチルメチルシリレン（３−ｔ−ブチルシクロペンタジエニル）（２−メチル−４−フェニルインデニル）｝ハフニウム
（５）ジクロロ｛１，１’−メチルフェニルシリレン（２−メチル−４−フェニルシクロペンタジエニル）（２−メチル−４−フェニルインデニル）｝ハフニウム
（６）ジクロロ｛１，１’−シラシクロブテニル（２，４，５−トリメチルシクロペンタジエニル）（２−メチル−４−フェニルインデニル）｝ハフニウム
（７）ジクロロ｛１，１’−シラシクロプロペニル（２，４，５−トリメチルシクロペンタジエニル）（２−メチル−４−フェニルインデニル）｝ハフニウム
（８）ジクロロ｛１，１’−シラフルオレニル（２，４，５−トリメチルシクロペンタジエニル）（２−メチル−４−フェニルインデニル）｝ハフニウム
（９）ジクロロ｛１，１’−シラシクロブテニル（２，３，４，５−テトラメチルシクロペンタジエニル）（２−メチル−４−フェニルインデニル）｝ハフニウム
（１０）ジクロロ｛１，１’−シラシクロプロペニル（２，３，４，５−テトラメチルシクロペンタジエニル）（２−メチル−４−フェニルインデニル）｝ハフニウム
【００６７】
（１１）ジクロロ｛１，１’−シラフルオレニル（２，３，４，５−テトラメチルシクロペンタジエニル）（２−メチル−４−フェニルインデニル）｝ハフニウム
（１２）ジクロロ｛１，１’−ジメチルゲルミレン（２−メチルシクロペンタジエニル）（２−メチル−４−フェニルインデニル）｝ハフニウム
（１３）ジクロロ｛１，１’−ジエチルゲルミレン（２−メチルシクロペンタジエニル）（２−メチル−４−フェニルインデニル）｝ハフニウム
（１４）ジクロロ｛１，１’−メチルエチルゲルミレン（３−ｔ−ブチルシクロペンタジエニル）（２−メチル−４−フェニルインデニル）｝ハフニウム
（１５）ジクロロ｛１，１’−メチルフェニルゲルミレン（２−メチル−４−フェニルシクロペンタジエニル）（２−メチル−４−フェニルインデニル）｝ハフニウム
（１６）ジクロロ｛１，１’−ゲルマシクロブテニル（２，４，５−トリメチルシクロペンタジエニル）（２−メチル−４−フェニルインデニル）｝ハフニウム
（１７）ジクロロ｛１，１’−ゲルマシクロプロペニル（２，４，５−トリメチルシクロペンタジエニル）（２−メチル−４−フェニルインデニル）｝ハフニウム
（１８）ジクロロ｛１，１’−ゲルマフルオレニル（２，４，５−トリメチルシクロペンタジエニル）（２−メチル−４−フェニルインデニル）｝ハフニウム
【００６８】
ＩＩＩ．架橋シクロペンタジエニル−フルオレニル骨格を有する化合物の例示
（イ）シクロペンタジエニル（Ｃｐ）上に配置する置換基を換えた化合物
（１）ジクロロ｛ジメチルシリレン（２−メチルシクロペンタジエニル）フルオレニル｝ハフニウム
（２）ジクロロ｛ジメチルシリレン（３−メチルシクロペンタジエニル）フルオレニル｝ハフニウム
（３）ジクロロ｛ジメチルシリレン（２−エチルシクロペンタジエニル）フルオレニル｝ハフニウム
（４）ジクロロ｛ジメチルシリレン（３−エチルシクロペンタジエニル）フルオレニル｝ハフニウム
（５）ジクロロ｛ジメチルシリレン（２−ｎ−プロピルシクロペンタジエニル）フルオレニル｝ハフニウム
（６）ジクロロ｛ジメチルシリレン（３−ｎ−プロピルシクロペンタジエニル）フルオレニル｝ハフニウム
（７）ジクロロ｛ジメチルシリレン（２−ｉ−プロピルシクロペンタジエニル）フルオレニル｝ハフニウム
（８）ジクロロ｛ジメチルシリレン（３−ｉ−プロピルシクロペンタジエニル）フルオレニル｝ハフニウム
（９）ジクロロ｛ジメチルシリレン（２−ｎ−ブチルシクロペンタジエニル）フルオレニル｝ハフニウム
（１０）ジクロロ｛ジメチルシリレン（３−ｎ−ブチルシクロペンタジエニル）フルオレニル｝ハフニウム
【００６９】
（１１）ジクロロ｛ジメチルシリレン（２−ｔ−ブチルシクロペンタジエニル）フルオレニル｝ハフニウム
（１２）ジクロロ｛ジメチルシリレン（３−ｔ−ブチルシクロペンタジエニル）フルオレニル｝ハフニウム
（１３）ジクロロ｛ジメチルシリレン（２−フェニルシクロペンタジエニル）フルオレニル｝ハフニウム
（１４）ジクロロ｛ジメチルシリレン（３−フェニルシクロペンタジエニル）フルオレニル｝ハフニウム
（１５）ジクロロ｛ジメチルシリレン（２−クロロメチルシクロペンタジエニル）フルオレニル｝ハフニウム
（１６）ジクロロ｛ジメチルシリレン（２−トルフルオロメチルシクロペンタジエニル）フルオレニル｝ハフニウム
（１７）ジクロロ｛ジメチルシリレン（２−トリメチルシリルシクロペンタジエニル）フルオレニル｝ハフニウム
（１８）ジクロロ｛ジメチルシリレン（２−クロロフェニルシクロペンタジエニル）フルオレニル｝ハフニウム
（１９）ジクロロ｛ジメチルシリレン（２−（トリメチルシリル）フェニルシクロペンタジエニル）フルオレニル｝ハフニウム
（２０）ジクロロ｛ジメチルシリレン（２，３−ジメチルシクロペンタジエニル）フルオレニル｝ハフニウム
【００７０】
（２１）ジクロロ｛ジメチルシリレン（３，４−ジメチルシクロペンタジエニル）フルオレニル｝ハフニウム
（２２）ジクロロ｛ジメチルシリレン（２，５−ジメチルシクロペンタジエニル）フルオレニル｝ハフニウム
（２３）ジクロロ｛ジメチルシリレン（２，３−ジｔ−ブチルシクロペンタジエニル）フルオレニル｝ハフニウム
（２４）ジクロロ｛ジメチルシリレン（３，４−ジｔ−ブチルシクロペンタジエニル）フルオレニル｝ハフニウム
（２５）ジクロロ｛ジメチルシリレン（２，５−ジｔ−ブチルシクロペンタジエニル）フルオレニル｝ハフニウム
（２６）ジクロロ｛ジメチルシリレン（２，３−ジフェニルシクロペンタジエニル）フルオレニル｝ハフニウム
（２７）ジクロロ｛ジメチルシリレン（３，４−ジフェニルシクロペンタジエニル）フルオレニル｝ハフニウム
（２８）ジクロロ｛ジメチルシリレン（２，５−フェニルシクロペンタジエニル）フルオレニル｝ハフニウム
（２９）ジクロロ｛ジメチルシリレン（４−エチル−２−メチルシクロペンタジエニル）フルオレニル｝ハフニウム
（３０）ジクロロ｛ジメチルシリレン（２−エチル−４−メチルシクロペンタジエニル）フルオレニル｝ハフニウム
【００７１】
（３１）ジクロロ｛ジメチルシリレン（４−ｔ−ブチル−２−メチルシクロペンタジエニル）フルオレニル｝ハフニウム
（３２）ジクロロ｛ジメチルシリレン（２−メチル−４−フェニルシクロペンタジエニル）フルオレニル｝ハフニウム
（３３）ジクロロ｛ジメチルシリレン（２，３，４−トリメチルシクロペンタジエニル）フルオレニル｝ハフニウム
（３４）ジクロロ｛ジメチルシリレン（２，４，５−トリメチルシクロペンタジエニル）フルオレニル｝ハフニウム
（３５）ジクロロ｛ジメチルシリレン（２，３−ジメチル−４−フェニルシクロペンタジエニル）フルオレニル｝ハフニウム
（３６）ジクロロ｛ジメチルシリレン（２，３−ジメチル−５−フェニルシクロペンタジエニル）フルオレニル｝ハフニウム
（３７）ジクロロ｛ジメチルシリレン（２，３，４，５−テトラメチルシクロペンタジエニル）フルオレニル｝ハフニウム
【００７２】
（ロ）フルオレニル部分の置換基を換えた化合物
（１）ジクロロ｛ジメチルシリレン（２−メチルシクロペンタジエニル）（３，６−ジ−ｔ−ブチルフルオレニル）｝ハフニウム
（２）ジクロロ｛ジメチルシリレン（３−ｔ−ブチルシクロペンタジエニル）（３，６−ジ−ｔ−ブチルフルオレニル）−２−メチルインデニル）｝ハフニウム
（３）ジクロロ｛ジメチルシリレン（２−メチル−４−フェニルシクロペンタジエニル）（３，６−ジ−ｔ−ブチルフルオレニル）｝ハフニウム
（４）ジクロロ｛ジメチルシリレン（２，４，５−トリメチルシクロペンタジエニル）（３，６−ジ−ｔ−ブチルフルオレニル）｝ハフニウム
（５）ジクロロ｛ジメチルシリレン（２，３，４，５−テトラメチルシクロペンタジエニル）（３，６−ジ−ｔ−ブチルフルオレニル）｝ハフニウム
（６）ジクロロ｛ジメチルシリレン（２−メチルシクロペンタジエニル）（２，７−ジ−ｔ−ブチルフルオレニル）｝ハフニウム
（７）ジクロロ｛ジメチルシリレン（３−ｔ−ブチルシクロペンタジエニル）（２，７−ジ−ｔ−ブチルフルオレニル）｝ハフニウム
（８）ジクロロ｛ジメチルシリレン（２−メチル−４−フェニルシクロペンタジエニル）（２，７−ジ−ｔ−ブチルフルオレニル）｝ハフニウム
（９）ジクロロ｛ジメチルシリレン（２，４，５−トリメチルシクロペンタジエニル）（２，７−ジ−ｔ−ブチルフルオレニル）｝ハフニウム
（１０）ジクロロ｛ジメチルシリレン（２，３，４，５−テトラメチルシクロペンタジエニル）（２，７−ジ−ｔ−ブチルフルオレニル）｝ハフニウム
【００７３】
（１１）ジクロロ｛ジメチルシリレン（２−メチルシクロペンタジエニル）（１，１，４，４，７，７，１０，１０−オクタメチル−１，２，３，４，７，８，９，１０−オクタヒドロジベンゾフルオレニル）｝ハフニウム
（１２）ジクロロ｛ジメチルシリレン（３−ｔ−ブチルシクロペンタジエニル）（オクタメチルオクタヒドロジベンゾフルオレニル）｝ハフニウム
（１３）ジクロロ｛ジメチルシリレン（２−メチル−４−フェニルシクロペンタジエニル）（４−（オクタメチルオクタヒドロジベンゾフルオレニル）｝ハフニウム
（１４）ジクロロ｛ジメチルシリレン（２，４，５−トリメチルシクロペンタジエニル）（４−（オクタメチルオクタヒドロジベンゾフルオレニル）｝ハフニウム
（１５）ジクロロ｛ジメチルシリレン（２，３，４，５−テトラメチルシクロペンタジエニル）（オクタメチルオクタヒドロジベンゾフルオレニル）｝ハフニウム
【００７４】
（ハ）架橋基を換えた化合物
（１）ジクロロ｛ジメチルメチレン（２−メチルシクロペンタジエニル）フルオレニル｝ハフニウム
（２）ジクロロ｛１，２−エチレン（２−メチルシクロペンタジエニル）フルオレニル｝ハフニウム
（３）ジクロロ｛ジフェニルシリレン（２−メチルシクロペンタジエニル）フルオレニル｝ハフニウム
（４）ジクロロ｛メチルフェニルシリレン（３−ｔ−ブチルシクロペンタジエニル）フルオレニル｝ハフニウム
（５）ジクロロ｛ジメチルゲルミレン（２−メチル−４−フェニルシクロペンタジエニル）フルオレニル｝ハフニウム
【００７５】
なお、前述のとおり、上記一連の化合物においては、一般式（Ｉ）及び（ＩＩ）のＸ及びＹ部分に相当する２つの塩素原子の一方又は両方が、フッ素原子、臭素原子、ヨウ素原子、メチル基、フェニル基、ベンジル基、ジメチルアミノ基、ジエチルアミノ基などに代わった化合物も例示することができる。
また、上記において例示した化合物の中心金属（Ｍ）が、ハフニウムの代わりに、チタン、ジルコニウムに代えた化合物も、例示しているのに等しい。
【００７６】
ところで、一般に、オレフィン重合用触媒の技術分野では、触媒成分である遷移金属化合物の金属種によって、触媒作用が大きく影響を受けることが知られており、ある種の遷移金属触媒の金属種のみが異なる他の触媒が、同等の触媒作用を有することは、理論的に保証されていない。しかし、メタロセン触媒成分として、４族のジルコニウム、チタン及びハフニウムを用いた場合には、ほぼ同等の触媒作用が示されることが実験によって確認されており、当業者にもよく知られた事項である（特開昭６０−１３０６０４号公報、特開平４−１００８０８号公報を参照。）。
したがって、本願明細書における上記の遷移金属化合物の例示は、合理的なものであり、単なる羅列ではないのは、明らかであるといえる。
【００７７】
２．オレフィン重合用触媒
本発明で用いる遷移金属化合物は、オレフィン重合用触媒成分を形成し、該触媒成分は、オレフィン重合用触媒に用いることができ、例えば、該遷移金属化合物を成分（Ａ）として含む、次に説明するオレフィン重合用触媒として用いることが好ましい。
【００７８】
（１）オレフィン重合用触媒（ｉ）
オレフィン重合用触媒（ｉ）は、成分（Ａ）及び成分（Ｂ）からなる触媒である。「からなる」とは、これらの成分以外に他の成分を含む場合を排除する意図ではなく、例えば、さらに、担体（Ｃ）や有機アルミニウム化合物を包含する系であってもよい。
【００７９】
成分（Ｂ）の具体例としては、下記（Ｂ−１）〜（Ｂ−３）が挙げられる。
（Ｂ−１）アルミニウムオキシ化合物
（Ｂ−２）成分（Ａ）と反応して成分（Ａ）をカチオンに変換することが可能なイオン性化合物又はルイス酸
（Ｂ−３）固体酸
【００８０】
（Ｂ−１）アルミニウムオキシ化合物においては、アルミニウムオキシ化合物がメタロセン錯体を活性化できることは周知であり、そのような化合物としては、具体的には次の各一般式（ＩＩＩ）〜（Ｖ）で表される化合物が挙げられる。
【００８１】
【化６】
2008189893.tif 000007
【００８２】
上記各一般式中において、Ｒａは、水素原子又は炭化水素基、好ましくは炭素数１〜１０、特に好ましくは炭素数１〜６の炭化水素基を示す。また、複数のＲａは、それぞれ同一でも異なっていてもよい。また、ｐは０〜４０、好ましくは２〜３０の整数を示す。
【００８３】
一般式のうち、一番目（ＩＩＩ）及び二番目（ＩＶ）の式で表される化合物は、アルミノキサンとも称される化合物であって、これらの中では、メチルアルミノキサン又はメチルイソブチルアルミノキサンが好ましい。上記のアルミノキサンは、各群内および各群間で複数種併用することも可能である。そして、上記のアルミノキサンは、公知の様々な条件下に調製することができる。
【００８４】
一般式の三番目（Ｖ）で表される化合物は、一種類のトリアルキルアルミニウム又は二種類以上のトリアルキルアルミニウムと、一般式：ＲｂＢ（ＯＨ）２でで表されるアルキルボロン酸との１０：１〜１：１（モル比）の反応により得ることができる。一般式中、Ｒｂは、炭素数１〜１０、好ましくは炭素数１〜６の炭化水素基を示す。
【００８５】
（Ｂ−２）の化合物は、成分（Ａ）と反応して成分（Ａ）をカチオンに変換することが可能なイオン性化合物又はルイス酸であり、このようなイオン性化合物としては、カルボニウムカチオン、アンモニウムカチオンなどの陽イオンと、トリフェニルホウ素、トリス（３，５−ジフルオロフェニル）ホウ素、トリス（ペンタフルオロフェニル）ホウ素などの有機ホウ素化合物との錯化物が挙げられる。
また、上記のようなルイス酸としては、種々の有機ホウ素化合物、例えばトリス（ペンタフルオロフェニル）ホウ素などが例示される。或いは、塩化アルミニウム、塩化マグネシウムなどの金属ハロゲン化合物が例示される。
なお、上記のルイス酸のある種のものは、成分（Ａ）と反応して成分（Ａ）をカチオンに変換することが可能なイオン性化合物として把握することもできる。
上述した非配位性のホウ素化合物を用いたメタロセン触媒は、特開平３−２３４７０９号公報、特開平５−２４７１２８号公報などに例示されている。
【００８６】
（Ｂ−３）の固体酸としては、アルミナ、シリカ−アルミナ、シリカ−マグネシアなどが挙げられる。
【００８７】
本発明に係るオレフィン重合用触媒（ｉ）において、任意成分としての担体（Ｃ）は、無機又は有機の化合物から成り、通常５μｍ〜５ｍｍ、好ましくは１０μｍ〜２ｍｍの粒径を有する微粒子状の担体である。
【００８８】
無機担体としては、例えば、ＳｉＯ２、Ａｌ２Ｏ３、ＭｇＯ、ＺｒＯ、ＴｉＯ２、Ｂ２Ｏ３、ＺｎＯなどの酸化物、ＳｉＯ２−ＭｇＯ、ＳｉＯ２−Ａｌ２Ｏ３、ＳｉＯ２−ＴｉＯ２、ＳｉＯ２−Ｃｒ２Ｏ３、ＳｉＯ２−Ａｌ２Ｏ３−ＭｇＯなどの複合酸化物などが挙げられる。
有機担体としては、例えば、エチレン、プロピレン、１−ブテン、４−メチル−１−ペンテンなどの炭素数２〜１４のα−オレフィンの（共）重合体、スチレン、ジビニルベンゼンなどの芳香族不飽和炭化水素の（共）重合体などから成る多孔質ポリマーの微粒子担体が挙げられる。
これらの微粒子の比表面積は、通常２０〜１，０００ｍ２／ｇ、好ましくは５０〜７００ｍ２／ｇであり、細孔容積は、通常０．１ｃｍ３／ｇ以上、好ましくは０．３ｃｍ３／ｇ以上、さらに好ましくは０．８ｃｍ３／ｇ以上である。
【００８９】
本発明に係るオレフィン重合用触媒（ｉ）は、微粒子担体以外の任意成分として、例えば、Ｈ２Ｏ、メタノール、エタノール、ブタノールなどの活性水素含有化合物、エーテル、エステル、アミンなどの電子供与性化合物、ホウ酸フェニル、ジメチルメトキシアルミニウム、亜リン酸フェニル、或いはテトラエトキシシラン、ジフェニルジメトキシシランなどのアルコキシ含有化合物を含むことができる。
また、上記以外の任意成分としては、トリメチルアルミニウム、トリエチルアルミニウム、トリイソブチルアルミニウムなどのトリ低級アルキルアルミニウム、ジエチルアルミニウムクロリド、ジイソブチルアルミニウムクロリド、メチルアルミニウムセスキクロリドなどのハロゲン含有アルキルアルミニウム、ジエチルアルミニウムヒドリドなどのアルキルアルミニウムヒドリド、ジエチルアルミニウムエトキシド、ジメチルアルミニウムブトキシドなどのアルコキシ含有アルキルアルミニウム、ジエチルアルミニウムフェノキシドなどのアリールオキシ含有アルキルアルミニウムなどが挙げられる。
【００９０】
本発明に係るオレフィン重合用触媒（ｉ）において、アルミニウムオキシ化合物、及び成分（Ａ）と反応して成分（Ａ）をカチオンに変換することが可能なイオン性化合物又はルイス酸は、成分（Ｂ）として、それぞれ単独使用される他、これらの３成分を適宜組み合わせて使用することができる。
また、上記の低級アルキルアルミニウム、ハロゲン含有アルキルアルミニウム、アルキルアルミニウムヒドリド、アルコキシ含有アルキルアルミニウム、アリールオキシ含有アルキルアルミニウムの１種又は２種以上は、任意成分ではあるが、アルミニウムオキシ化合物、イオン性化合物又はルイス酸と併用してオレフィン重合用触媒（ｉ）中に含有させるのが好ましい。
【００９１】
本発明に係るオレフィン重合用触媒（ｉ）は、重合槽の内外において、重合させるべきモノマーの存在下又は不存在下、上記の成分（Ａ）及び（Ｂ）を接触させることにより調製することができる。すなわち、成分（Ａ）及び（Ｂ）と、必要に応じて成分（Ｃ）を重合槽に別々に導入してもよいし、成分（Ａ）及び（Ｂ）を予め接触させた後に、重合槽に導入してもよい。また、成分（Ａ）及び（Ｂ）の混合物を成分（Ｃ）に含浸させた後に重合槽へ導入してもよい。
上記の各成分の接触は、窒素などの不活性ガス中において、ペンタン、ヘキサン、ヘプタン、トルエン、キシレンなどの不活性炭化水素溶媒中で行ってもよい。接触温度は、−２０℃から溶媒の沸点の範囲の温度、特に、室温から溶媒の沸点の範囲の温度が好ましい。この様にして調製された触媒は、調製後に洗浄せずに使用してもよく、また、洗浄した後に使用してもよい。さらには、調製後に必要に応じて新たに成分を組み合わせて使用してもよい。
【００９２】
（２）オレフィン重合用触媒（ｉｉ）
オレフィン重合用触媒（ｉｉ）は、成分（Ａ）及び成分（Ｄ）と、必要により使用する成分（Ｅ）からなる触媒である。「からなる」の趣旨はオレフィン重合用触媒（ｉ）で述べたのと同様の意図である。
【００９３】
成分（Ｄ）は、イオン交換性層状化合物又は無機珪酸塩から選ばれるものであり、成分（Ｅ）は、有機アルミニウム化合物である。
成分（Ｄ）のうち、イオン交換性層状化合物は、粘土鉱物の大部分を占めるものであり、好ましくはイオン交換性層状珪酸塩である。
イオン交換性層状珪酸塩（以下、単に「珪酸塩」と略記する場合がある。）は、イオン結合などによって構成される面が互いに結合力で平行に積み重なった結晶構造を有し、且つ、含有されるイオンが交換可能である珪酸塩化合物をいう。大部分の珪酸塩は、天然には主に粘土鉱物の主成分として産出されるため、イオン交換性層状珪酸塩以外の夾雑物（石英、クリストバライトなど）が含まれることが多いが、それらを含んでいてもよい。珪酸塩は各種公知のものが使用できる。具体的には、白水春雄著「粘土鉱物学」朝倉書店（１９９５年）に記載されている次のような層状珪酸塩が代表例として挙げられる。
【００９４】
（ｉ）２：１型鉱物類：
モンモリロナイト、ザウコナイト、バイデライト、ノントロナイト、サポナイト、ヘクトライト、スチーブンサイトなどのスメクタイト族；バーミキュライトなどのバーミキュライト族；雲母、イライト、セリサイト、海緑石などの雲母族；パイロフィライト、タルクなどのパイロフィライト−タルク族；マグネシウム緑泥石などの緑泥石族。
（ｉｉ）２：１リボン型鉱物類：
セピオライト、パリゴルスカイトなど。
【００９５】
本発明で原料として使用する珪酸塩は、上記の混合層を形成した層状珪酸塩であってもよい。本発明においては、主成分の珪酸塩が２：１型構造を有する珪酸塩であることが好ましく、スメクタイト族であることがさらに好ましく、モンモリロナイトが特に好ましい。
本発明で使用する珪酸塩は、天然品又は工業原料として入手したものは、特に処理を行うことなくそのまま用いることができるが、化学処理を施すことが好ましい。具体的には、酸処理、アルカリ処理、塩類処理、有機物処理などが挙げられる。これらの処理を互いに組み合わせて用いてもよい。本発明において、これらの処理条件には特に制限はなく、公知の条件が使用できる。
また、これらイオン交換性層状珪酸塩には、通常吸着水及び層間水が含まれるため、不活性ガス流通下で加熱脱水処理するなどして、水分を除去してから使用するのが好ましい。
【００９６】
本発明に係るオレフィン重合用触媒（ｉｉ）において、任意成分（Ｅ）としての有機アルミニウム化合物の一例は、次の一般式で表される。
【００９７】
ＡｌＲａＸ３−ａ
上記一般式中、Ｒは、炭素数１〜２０の炭化水素基、Ｘは、水素、ハロゲン、アルコキシ基又はシロキシ基を示し、ａは、０より大きく３以下の数を示す。
【００９８】
上記一般式で表される有機アルミニウム化合物の具体例としては、トリメチルアルミニウム、トリエチルアルミニウム、トリプロピルアルミニウム、トリイソブチルアルミニウムなどのトリアルキルアルミニウム、ジエチルアルミニウムモノクロライド、ジエチルアルミニウムモノメトキシドなどのハロゲン又はアルコキシ含有アルキルアルミニウムが挙げられる。これらの中では、トリアルキルアルミニウムが好ましい。
本発明に係るオレフィン重合用触媒（ｉｉ）においては、成分（Ｅ）として、上記の一般式で表される有機アルミニウム化合物以外に、メチルアルミノキサンなどのアルミノキサン類なども使用できる。また、上記の有機アルミニウム化合物とアルミノキサン類とを併用することもできる。
【００９９】
本発明に係るオレフィン重合用触媒（ｉｉ）は、オレフィン重合用触媒（ｉ）の場合と同様の方法により調製することができる。この際、成分（Ａ）及び成分（Ｄ）と任意成分（Ｅ）の接触方法は、特に限定されないが、次の様な方法を例示することができる。
（１）成分（Ａ）と成分（Ｄ）とを接触させる方法
（２）成分（Ａ）と成分（Ｄ）とを接触させた後に任意成分（Ｅ）を添加する方法
（３）成分（Ａ）と任意成分（Ｅ）とを接触させた後に成分（Ｄ）を添加する方法
（４）成分（Ｄ）と任意成分（Ｅ）とを接触させた後に成分（Ａ）を添加する方法
（５）各成分（Ａ）、（Ｄ）、（Ｅ）を同時に接触させる。
なお、この接触は、触媒調製時だけでなく、オレフィンによる予備重合時又はオレフィンの重合時に行ってもよい。上記の各成分の接触の際もしくは接触の後に、ポリエチレン、ポリプロピレンなどの重合体、シリカ、アルミナなどの無機酸化物の固体を共存させるか、又は、接触させてもよい。
また、上記の各成分の接触は、窒素などの不活性ガス中において、ペンタン、ヘキサン、ヘプタン、トルエン、キシレンなどの不活性炭化水素溶媒中で行ってもよい。接触は、−２０℃から溶媒の沸点の間の温度で行い、特に室温から溶媒の沸点の間での温度で行うのが好ましい。
【０１００】
（３）触媒成分の使用量その他
成分（Ａ）と、成分（Ｂ）または成分（Ｄ）の使用量は、それぞれの組み合わせの中で最適な量比で用いられる。
成分（Ｂ）が、アルミニウムオキシ化合物の場合、Ａｌ／遷移金属のモル比は、通常１０以上１００，０００以下、さらに１００以上２０，０００以下、特に１００以上１０，０００以下の範囲が適する。一方、成分（Ｂ）として、イオン性化合物或いはルイス酸を用いた場合、対遷移金属のモル比は、０．１〜１，０００、好ましくは０．５〜１００、さらに好ましくは１〜５０の範囲である。
成分（Ｂ）として固体酸を用いる場合、或いは成分（Ｄ）としてイオン交換性層状化合物などを用いる場合は、成分１ｇにつき、遷移金属錯体０．００１〜１０ｍｍｏｌ、好ましくは０．００１〜１ｍｍｏｌの範囲である。
これらの使用比率は、通常の割合例を示すものであって、触媒が発明の目的に沿うものとなっておれば、上に述べた使用比率の範囲によって、本発明が限定されることにはならないことは当然である。
【０１０１】
遷移金属錯体と助触媒からなるポリオレフィン製造用触媒をオレフィン重合用（本重合）の触媒として使用する前に必要に応じて、担体に担持させた後、エチレン、プロピレン、１−ブテン、１−ヘキセン、１−オクテン、４−メチル−１−ペンテン、３−メチル−１−ブテン、ビニルシクロアルカン、スチレンなどのオレフィンを予備的に少量重合する予備重合処理を施してもよい。予備重合方法は、公知の方法が使用できる。
【０１０２】
３．重合反応
本発明のプロピレン／エチレン−αオレフィン系ブロック共重合体の製造方法は、結晶性プロピレン重合体成分（ＰＰ）を製造する前段工程、引き続き、エチレンと、炭素数４〜２０のα−オレフィンから選ばれる少なくとも一種のコモノマーとの共重合体成分（ＣＰ）を製造する後段工程から構成される。
また、前段工程は、バルク重合法、気相重合法どちらの重合法も採用可能である。後段工程は、製造するエチレン−αオレフィン共重合体成分がゴム成分であり、溶媒中に溶出しないことが望ましいため、気相重合法を採用する。
また、重合形式は、それぞれ前段工程、後段工程とも回分法、および連続法どちらの方式も採用できる。本発明においては、前段と後段からなる２段重合が行われるが、場合によっては、それぞれの段階を更に分割することができる。特に、後段工程を２段以上に分割して多種類のゴム成分を作る方法も物性改良法の一つである。
【０１０３】
（１）プロピレン重合体成分（ＰＰ）の製造
前段の重合工程では、メタロセン触媒、好ましくは前述した成分（Ａ）、（Ｂ）又は（Ｄ）、必要に応じて（Ｃ）又は（Ｅ）からなる触媒を使用して、結晶性プロピレン重合体成分（ＰＰ）を製造する。すなわち、プロピレン単独重合体（プロピレンホモポリマー）またはプロピレンとα−オレフィンの共重合体（プロピレン−αオレフィン共重合体）を、一段もしくは多段に、全重合量（プロピレン／エチレン−αオレフィン系ブロック共重合体の全体）の２０〜９９重量％、好ましくは３０〜９０重量％に相当するように形成させる工程である。ここでα−オレフィンとしては、エチレンを含みプロピレン以外の炭素数４〜２０のα−オレフィンであり、例えば、１−ブテン、１−ヘキセン、４−メチル−ペンテン−１、１−オクテン、１−デセン等が挙げられる。これらの中では、エチレンが最も好ましい。α−オレフィンを使用する場合の使用量は、全モノマー（プロピレンとα−オレフィンの合計）に対して１０重量％以下、好ましくは５重量％以下である。
【０１０４】
前段の重合工程における重合温度は、３０〜１２０℃、好ましくは５０〜９０℃程度である。重合圧力は０．１〜６ＭＰａ、好ましくは０．１〜４ＭＰａである。また、重合体の流動性が適当なものとなるように分子量（ＭＦＲ）調整剤を使用することが好ましく、調整剤としては水素が好ましい。ＭＦＲ（試験条件：２３０℃、２．１６Ｋｇ荷重）は、最終重合体の用途によるが、好ましい範囲としては０．１〜３０００ｇ／１０分、好ましくは０．５〜２０００ｇ／１０分、さらに好ましくは０．５〜１０００ｇ／１０分である。
【０１０５】
（２）エチレン−α−オレフィン共重合体成分（ＣＰ）の製造
本発明の後段の重合工程は、この工程で製造するエチレン−αオレフィン共重合体成分がゴム成分であり、溶媒中に溶出しないことが望ましいことから、気相重合で行なう必要がある。気相重合プロセスとしては、公知の気相重合プロセスを用いることができるが、機械的に攪拌される縦型あるいは横型の気相重合プロセスが好ましい。
本発明の後段工程においては、エチレンとα−オレフィンとの重合比（モル比）が９５／５〜５０／５０、好ましくは９０／１０〜７０／３０であるエチレン−αオレフィン共重合体を生成させる。
ここでα−オレフィンとしては、炭素数４〜２０のα−オレフィンであり、例えば、１−ブテン、１−ヘキセン、４−メチル−ペンテン−１、１−オクテン−１、１−デセン等が挙げられる。これらの中では、１−ブテン、１−ヘキセンが最も好ましい。この共重合体は、第三成分として、例えばプロピレンやジエン系モノマー等をさらに含有することができる。その場合、これらの第三成分の含有量は、２０重量％以下が好ましい。
【０１０６】
また、後段工程では、全重合量（プロピレン／エチレン−αオレフィン系ブロック共重合体の全体）の１〜８０重量％、好ましくは１０〜７０重量％に相当する量を形成させる。
後段の重合工程における重合温度は、３０〜１２０℃、好ましくは５０〜８０℃程度である。重合圧力は０．１〜５ＭＰａ、好ましくは０．５〜４ＭＰａである。重合圧力があまり高くなると、超臨界状態となってしまうことが知られているが、本発明における気相重合は、このような超臨界状態を含まない。
【０１０７】
重合時には、得られる重合体の流動性が適当なものとなるように分子量調整剤を使用することが好ましく、分子量調整剤としては、水素が好ましい。
エチレン−αオレフィン共重合体の重量平均分子量の範囲は、１万〜５００万、好ましくは５万〜３００万、さらに好ましくは１０万〜１００万、最も好ましくは４０万〜８０万である。最終重合体の用途によるが、成型時のゲルの発生を抑え、線膨張率を低くするためには、エチレン−αオレフィン共重合体の重量平均分子量を、前段で重合した重合体の重量平均分子量に、なるべく近づけることが有効である。また、重合体の性状を考慮すると、べとつきの原因とされるゴムの低分子量成分の生成が極力少ない方が望ましい。具体的には、ゴム中の分子量５０００以下の成分がゴム全体に対して０．８重量％以下であることが好ましい。そのためには、ゴムの平均分子量を低くしないような重合条件をとることや、重合終了後に速やかに残モノマーを放出するか触媒を失活させるなどして後段の重合工程と異なる条件下での重合反応が起きることを避けることが必要である。なお、ここでゴム中の低分子量成分量は、後述するＣＦＣ分析装置による測定における、４０℃以下の溶出成分中の分子量５０００以下の成分量のことをいう。
【０１０８】
４．プロピレン／エチレン−αオレフィン系ブロック共重合体
以上の製造方法によって、エチレン−α−オレフィン共重合体成分（ＣＰ）は、全重合量（プロピレン／エチレン−αオレフィン系ブロック共重合体の全体）の１〜８０重量％となるように製造でき、その中でも好ましい範囲は１０〜７０重量％である。また、ゴム（ＣＰ）中のエチレン含有量は、９９〜５０重量％となるように製造でき、その中でも好ましい範囲は９５〜６０重量％である。さらに、ゴム（ＣＰ）部の固有粘度［η］ｃｐは、１〜１０となるように製造でき、その中でも好ましい範囲は、３〜１０である。
結晶性プロピレン重合体成分（ＰＰ）の融点（Ｔｍ）は、１２０〜１６５℃となるように製造でき、その中でも好ましい範囲は、１５０〜１６５℃である。
【実施例】
【０１０９】
次に実施例により、本発明をさらに詳細に説明するが、本発明は、これらの例によって何ら限定されるものではない。
【０１１０】
実施例で評価したポリマー物性の測定方法などを以下に示す。
（１）ＭＦＲの測定：
ポリマー６ｇに熱安定剤（ＢＨＴ）のアセトン溶液（０．６重量％）６ｇを添加した。次いで、上記のポリマーを乾燥した後、メルトインデクサー（２３０℃）に充填し、２．１６Ｋｇ荷重の条件下に５分間放置した。その後、ポリマーの押し出し量を測定し、１０分間当たりの量に換算し、ＭＦＲの値とした（単位はｇ／１０分）。
【０１１１】
（２）融点（Ｔｍ）の測定：
ＤＳＣ（セイコー・インスツルメンツ社製・ＤＳＣ６２００型）を使用し、１０℃／分で２０〜２００℃までの昇降温を１回行った後、１０℃／分で２回目の昇温時の測定値により求めた。
【０１１２】
（３）クロス分別（以下、ＣＦＣと称する。）
本発明の触媒を用いて得られるプロピレン／エチレン−αオレフィン系ブロック共重合体中の共重合体成分（ゴム状成分であり、以下、「ＣＰ」と称す。）の含有量、ＣＰ中のα−オレフィン重合割合は、以下の方法により求めた。
なお、以下の例は、ＣＰ中のα−オレフィンとして、プロピレンを用いた場合（つまりエチレン−プロピレン共重合体と仮定した場合）のものであるが、１−ブテンなどのα−オレフィンでも、以下の例に準じた方法を用いて求めるものとする。
【０１１３】
（３−１）使用する分析装置
（ｉ）クロス分別装置：
ダイヤインスツルメンツ社製ＣＦＣ  Ｔ−１００
（ｉｉ）フーリエ変換型赤外線吸収スペクトル分析：
ＦＴ−ＩＲ・パーキンエルマー社製  １７６０Ｘ
ＣＦＣの検出器として取り付けられていた波長固定型の赤外分光光度計を取り外して、代わりにＦＴ−ＩＲを接続し、このＦＴ−ＩＲを検出器として使用する。ＣＦＣから溶出した溶液の出口からＦＴ−ＩＲまでの間のトランスファーラインは１ｍの長さとし、測定の間を通じて１４０℃に温度保持する。ＦＴ−ＩＲに取り付けたフローセルは、光路長１ｍｍ・光路幅５ｍｍφのものを用い、測定の間を通じて１４０℃に温度保持する。
（ｉｉｉ）ゲルパーミエーションクロマトグラフィー（ＧＰＣ）：
ＣＦＣの後段に、ＧＰＣカラム（昭和電工社製ＡＤ８０６ＭＳ）を３本直列に接続して使用する。ＣＦＣ後段部分のＧＰＣカラムは昭和電工社製ＡＤ８０６ＭＳを３本直列に接続して使用する。
【０１１４】
（３−２）ＣＦＣの測定条件
（ｉ）溶媒：オルトジクロルベンゼン（ＯＤＣＢ）
（ｉｉ）サンプル濃度：４ｍｇ／ｍＬ
（ｉｉｉ）注入量：０．４ｍＬ
（ｉｖ）結晶化：１４０℃から４０℃まで約４０分かけて降温する。
（ｖ）分別方法：昇温溶出分別時の分別温度は、４０，１００，１４０℃とし、全部で３つのフラクションに分別する。なお、４０℃以下で溶出する成分（フラクション１）、４０〜１００℃で溶出する成分（フラクション２）、１００〜１４０℃で溶出する成分（フラクション３）の溶出割合（単位：重量％）を各々Ｗ４０、Ｗ１００、Ｗ１４０と定義する。Ｗ４０＋Ｗ１００＋Ｗ１４０＝１００である。また、分別した各フラクションは、そのままＦＴ−ＩＲ分析装置へ自動輸送される。
（ｖｉ）溶出時溶媒流速：１ｍＬ／分
【０１１５】
（３−３）ＦＴ−ＩＲの測定条件
ＣＦＣ後段のＧＰＣから試料溶液の溶出が開始した後、以下の条件でＦＴ−ＩＲ測定を行い、上述した各フラクション１〜３について、ＧＰＣ−ＩＲデータを採取する。
（ｉ）検出器：ＭＣＴ
（ｉｉ）分解能：８ｃｍ−１
（ｉｉｉ）測定間隔：０．２分（１２秒）
（ｉｖ）一測定当たりの積算回数：１５回
【０１１６】
（３−４）測定結果の後処理と解析
各温度で溶出した成分の溶出量と分子量分布は、ＦＴ−ＩＲによって得られる２９４５ｃｍ−１の吸光度をクロマトグラムとして使用して求める。溶出量は、各溶出成分の溶出量の合計が１００％となるように規格化する。保持容量から分子量への換算は、予め作成しておいた標準ポリスチレンによる検量線を用いて行う。
使用する標準ポリスチレンは、何れも東ソー（株）製の以下の銘柄である。
Ｆ３８０、Ｆ２８８、Ｆ１２８、Ｆ８０、Ｆ４０、Ｆ２０、Ｆ１０、Ｆ４、Ｆ１、Ａ５０００、Ａ２５００、Ａ１０００。
各々が０．５ｍｇ／ｍＬとなるようにＯＤＣＢ（０．５ｍｇ／ｍＬのＢＨＴを含む）に溶解した溶液を０．４ｍＬ注入して較正曲線を作成する。較正曲線は、最小二乗法で近似して得られる三次式を用いる。分子量への換算は、森定雄著「サイズ排除クロマトグラフィー」（共立出版）を参考に汎用較正曲線を用いる。その際使用する粘度式（［η］＝Ｋ×Ｍα）には、以下の数値を用いる。
（ｉ）標準ポリスチレンを使用する較正曲線作成時
Ｋ＝０．０００１３８、α＝０．７０
（ｉｉ）プロピレン系ブロック共重合体のサンプル測定時
Ｋ＝０．０００１０３、α＝０．７８
各溶出成分のエチレン含有量分布（分子量軸に沿ったエチレン含有量の分布）は、ＧＰＣ−ＩＲによって得られる２９５６ｃｍ−１の吸光度と２９２７ｃｍ−１の吸光度との比を用い、ポリエチレンやポリプロピレン及び１３Ｃ−ＮＭＲ測定などによりエチレン含有量が既知となっているエチレン−プロピレン共重合体（ＥＰＲ）及びそれらの混合物を使用して予め作成しておいた検量線により、エチレン重合割合（モル％）に換算して求める。
【０１１７】
（３−５）ＣＰ含有量
本発明におけるブロック共重合体のＣＰ含有量は、下記式（Ｉ）で定義され、以下のような手順で求められる。
ＣＰ含有量（重量％）＝Ｗ４０×Ａ４０／Ｂ４０＋Ｗ１００×Ａ１００／Ｂ１００・・・（Ｉ）
【０１１８】
式（Ｉ）において、Ｗ４０，Ｗ１００は、上述した各フラクションでの溶出割合（単位：重量％）であり、Ａ４０，Ａ１００は、Ｗ４０，Ｗ１００に対応する各フラククションにおける実測定の平均エチレン含有量（単位：重量％）であり、Ｂ４０，Ｂ１００は、各フラクションに含まれるＣＰのエチレン含有量（単位：重量％）である。Ａ４０，Ａ１００，Ｂ４０，Ｂ１００の求め方は、後述する。
【０１１９】
式（Ｉ）の意味は、以下の通りである。すなわち、式（Ｉ）右辺の第一項は、フラクション１（４０℃に可溶な部分）に含まれるＣＰの量を算出する項である。フラクション１がＣＰのみを含み、ＰＰを含まない場合には、Ｗ４０がそのまま全体の中に占めるフラクション１由来のＣＰ含有量に寄与するが、フラクション１にはＣＰ由来の成分の他に少量のＰＰ由来の成分（極端に分子量の低い成分及びアタクチックポリプロピレン）も含まれるため、その部分を補正する必要がある。そこでＷ４０にＡ４０／Ｂ４０を乗ずることにより、フラクション１のうち、ＣＰ成分由来の量を算出する。例えば、フラクション１の平均エチレン含有量（Ａ４０）が３０重量％であり、フラクション１に含まれるＣＰのエチレン含有量（Ｂ４０）が４０重量％である場合、フラクション１の３０／４０＝３／４（即ち７５重量％）はＣＰ由来、１／４はＰＰ由来ということになる。このように右辺第一項でＡ４０／Ｂ４０を乗ずる操作は、フラクション１の重量％（Ｗ４０）からＣＰの寄与を算出することを意味する。
右辺第二項も同様であり、各々のフラクションについて、ＣＰの寄与を算出して加え合わせたものがＣＰ含有量となる。
【０１２０】
フラクション１〜３の平均エチレン含有量Ａ４０，Ａ１００，Ａ１４０は、２９４５ｃｍ−１の吸光度のクロマトグラムにおける各データポイント毎の重量割合と各データポイント毎のエチレン含有量（２９５６ｃｍ−１の吸光度と２９２７ｃｍ−１の吸光度との比から得られる）の積の総和によって得られる。
【０１２１】
フラクション１の微分分子量分布曲線におけるピーク位置に相当するエチレン含有量をＢ４０とする（単位は重量％である）。フラクション２については、ゴム部分が４０℃ですべて溶出してしまうと考えられ、同様の定義で規定することができないので、本発明では、Ｂ１００＝１００と定義する。Ｂ４０，Ｂ１００は、各フラクションに含まれるＣＰのエチレン含有量であるが、この値を分析的に求めることは実質的には不可能である。その理由は、フラクションに混在するＰＰとＣＰを完全に分離・分取する手段がないからである。
種々のモデル試料を使用して検討を行った結果、Ｂ４０は、フラクション１の微分分子量分布曲線のピーク位置に相当するエチレン含有量を使用すると、材料物性の改良効果をうまく説明することができることがわかった。また、Ｂ１００は、エチレン連鎖由来の結晶性を持つこと、及びこれらのフラクションに含まれるＣＰの量がフラクション１に含まれるＣＰの量に比べて相対的に少ないことの２点の理由により、１００と近似する方が実態にも近く、計算上も殆ど誤差を生じない。
そこで、Ｂ１００＝１００として、解析を行うこととしている。従って、下記式（ＩＩ）に従い、ＣＰ含有量を求めることができる。
ＣＰ含有量（重量％）＝Ｗ４０×Ａ４０／Ｂ４０＋Ｗ１００×Ａ１００／１００・・・（ＩＩ）
【０１２２】
つまり、式（ＩＩ）右辺の第一項であるＷ４０×Ａ４０／Ｂ４０は、結晶性を持たないＣＰ含有量（重量％）を示し、第二項であるＷ１００×Ａ１００／１００は、結晶性を持つＣＰ含有量（重量％）を示す。
【０１２３】
共重合体成分中のエチレン含量は、式（ＩＩ）で求めた共重合体成分の含有量を用いて、下記の式（ＩＩＩ）で求められる。
共重合体成分中のエチレン含量（重量％）＝（Ｗ４０×Ａ４０＋Ｗ１００×Ａ１００＋Ｗ１４０×Ａ１４０）／［共重合体成分含有量（重量％）］・・・（ＩＩＩ）
【０１２４】
なお、上記３種類の分別温度を設定した意義は、次の通りである。本発明に係るＣＦＣ分析において、４０℃とは、結晶性を持たないポリマー（例えば、ＣＰの大部分、若しくはプロピレン重合体成分（ＰＰ）の中でも極端に分子量の低い成分及びアタクチックな成分）のみを分別するのに必要十分な温度条件である意義を有する。また、１００℃とは、４０℃では不溶であるが、１００℃では可溶となる成分（例えばＣＰ中、エチレン及び／又はプロピレンの連鎖に起因して結晶性を有する成分、及び結晶性の低いＰＰ）のみを溶出させるのに必要十分な温度である。１４０℃とは、１００℃では不溶であるが１４０℃では可溶となる成分（例えば、ＰＰ中特に結晶性の高い成分、及びＣＰ中の極端に分子量が高くかつ極めて高いエチレン結晶性を有する成分）のみを溶出させ、かつ分析に使用するブロック共重合体の全量を回収するのに必要十分な温度である。なお、Ｗ１４０には、ＣＰ成分は全く含まれないか、存在しても極めて少量であり実質的には無視できることからＣＰ含有量やエチレン含量の計算からは排除する。
【０１２５】
（３−６）エチレン重合割合
ＣＰ中のエチレン含有量は、次式によって求める。
ＣＰ中のエチレン含有量（重量％）＝（Ｗ４０×Ａ４０＋Ｗ１００×Ａ１００）／［ＣＰ］
但し、［ＣＰ］は、先に求めたＣＰ含有量（重量％）である。
【０１２６】
（４）固有粘度の測定
本発明におけるプロピレン／エチレン−αオレフィン系ブロック共重合体における結晶性プロピレン重合体部分とエチレン−αオレフィン共重合体部分の固有粘度［η］ｈｏｍｏ、［η］ｃｐは、ウベローデ型粘度計を用いて、デカリンを溶媒として温度１３５℃で測定する。
まず、結晶性プロピレン重合体部分の重合終了後、一部を重合槽よりサンプリングし、固有粘度［η］ｈｏｍｏを測定する。次に、結晶性プロピレン重合体部分を重合した後、エチレン−αオレフィン共重合体を重合して得られた最終重合物（Ｆ）の固有粘度［η］Ｆを測定する。［η］ｃｐは、以下の関係から求める。
［η］Ｆ＝（１００−ＣＰ含有量）／１００×［η］ｈｏｍｏ＋ＣＰ含有量／１００×［η］ｃｐ
【０１２７】
［実施例１］
（１）メタロセン錯体：ジクロロ｛１，１´−ジメチルシリレン（２−メチル−４−フェニルシクロペンタジエニル）（２−メチル−４−フェニル−４Ｈ−アズレニル）｝ハフニウムの合成
２−メチルアズレン（１．４２ｇ、１０．０ｍｍｏｌ）をヘキサン（３０ｍＬ）に溶解し、フェニルリチウムのシクロヘキサン−ジエチルエーテル溶液（９．５ｍＬ、１．０Ｍ）を０℃で滴下した。滴下後室温まで昇温して約１時間撹拌した。縣濁反応溶液を静沈後に上澄を除き、ヘキサンを加えて撹拌し、更に静沈して上澄を除く作業を２回繰り返した後、テトラヒドロフラン（３０ｍＬ）とヘキサン（３０ｍＬ）、Ｎ−メチルイミダゾール（０．０２ｍＬ）を加え、−５℃でクロロジメチル（２−メチル−４−フェニル−２，４−シクロペンタジエニル）シラン（２．４９ｇ，１０ｍｍｏｌ）を滴下した。滴下後室温まで昇温して１時間撹拌した後、反応液に蒸留水を加え、ジエチルエーテルで抽出した。有機層は硫酸マグネシウムで乾燥後、減圧下溶媒を留去し、ジメチル（２−メチル−４−フェニル−２，４−シクロペンタジエニル）（２−メチル−４−フェニル−１，４−ジヒドロアズレニル）シランの粗生成物（４．２８ｇ）を得た。
【０１２８】
得られた配位子（４．２８ｇ）をジエチルエーテル（５０ｍｌ）に溶解し、ｎ−ブチルリチウムのｎ−ヘキサン溶液（１．６０Ｍ，１２．４ｍｌ）を−１０℃で滴下した。室温で２時間撹拌した後、トルエン（４００ｍｌ）を加え、−６０℃に冷却し、四塩化ハフニウム（３．１７ｇ、９．９ｍｍｏｌ）を添加した。ゆっくり昇温し、室温で２時間撹拌した。得られた反応溶液を一度濃縮し、トルエンで抽出して再び濃縮乾固した。これをジイソプロピルエーテルで数回抽出し、さらにトルエン−ヘキサン混合溶媒で数回抽出した後、ｎ−ヘキサンで数回洗浄し、さらにジイソプロピルエーテルで数回洗浄して、目的のジクロロ｛１，１´−ジメチルシリレン（２−メチル−４−フェニルシクロペンタジエニル）（２−メチル−４−フェニル−４Ｈ−アズレニル）｝ハフニウム（ａｎｔｉ  ｐｕｒｅ）を０．２３ｇ得た。
【０１２９】
１Ｈ−ＮＭＲ（４００ＭＨｚ，ＣＤＣｌ３）δ０．８７（ｓ，３Ｈ，Ｓｉ（ＣＨ３）２），１．０１（ｓ，３Ｈ，Ｓｉ（ＣＨ３）２），２．１５（ｓ，３Ｈ，Ａｚｕ−２−ＣＨ３），２．４１（ｓ，３Ｈ，Ｃｐ−２−ＣＨ３），５．０７（ｄ，Ｊ＝３．０Ｈｚ，１Ｈ，Ａｚｕ−４−Ｈ），５．６４（ｓ，１Ｈ，Ａｚｕ−３−Ｈ），５．７３（ｓ，１Ｈ，Ｃｐ−３−Ｈ），５．９５（ｍ，２Ｈ，Ａｚｕ−５Ｈ，６Ｈ），５．９７（ｄｄ，１Ｈ，Ａｚｕ−７−Ｈ），６．７７（ｄ，１Ｈ，Ａｚｕ−８−Ｈ），６．８６（ｓ，１Ｈ，Ｃｐ−５−Ｈ），７．２０−７．３６（ｍ，１０Ｈ，ａｒｏｍ）．
【０１３０】
（２）触媒調製
撹拌翼と還流装置を取り付けた５Ｌセパラブルフラスコに、純水１，６９８ｇを投入し、９８％硫酸５０１ｇを滴下した。そこへ、さらに市販の造粒モンモリロナイト（水澤化学社製、ベンクレイＳＬ、平均粒径：１９．５μｍ）を３００ｇ添加後撹拌した。その後９０℃で２時間反応させた。このスラリーをヌッチェと吸引瓶にアスピレータを接続した装置にて、洗浄した。回収したケーキに硫酸リチウム１水和物３２４ｇの水９００ｍＬ水溶液を加え９０℃で２時間反応させた。このスラリーをヌッチェと吸引瓶にアスピレータを接続した装置にて、ｐＨ＞４まで洗浄した。回収したケーキを１２０℃で終夜乾燥した。その結果、２７５ｇの化学処理体を得た。
内容積１Ｌのフラスコに上記で得た化学処理モンモリロナイト１０．０ｇを秤量し、ヘプタン６５ｍＬ、トリイソブチルアルミニウムのヘプタン溶液３５．４ｍＬ（２５ｍｍｏｌ）を加え、室温で１時間撹拌した。その後、ヘプタンで残液率１／１００まで洗浄し、最後にスラリー量を１００ｍＬに調製した。
【０１３１】
（３）プロピレンによる予備重合
上記で調製し、トリイソブチルアルミニウム処理したモンモリロナイトのヘプタンスラリーにトリイソブチルアルミニウムのヘプタン溶液０．８５ｍＬを加えて１０分間、室温で撹拌した。
また、（１）で合成したジクロロ｛１，１´−ジメチルシリレン（２−メチル−４−フェニルシクロペンタジエニル）（２−メチル−４−フェニル−４Ｈ−アズレニル）｝ハフニウム（３００μｍｏｌ）のトルエン（６０ｍＬ）溶液を、上記の１Ｌフラスコに加えて室温で６０分間撹拌した。
次に、上記モンモリロナイトのヘプタンスラリーに、さらにヘプタン３４０ｍＬを追加して内容積１Ｌの撹拌式オートクレーブに導入し、４０℃でプロピレンを２３８．１ｍｍｏｌ／ｈｒ（１０ｇ／ｈｒ）の一定速度で１２０分間にて供給した。プロピレン供給終了後、５０℃に昇温して２時間そのまま維持し、その後残存ガスをパージして予備重合触媒スラリーをオートクレーブより回収した。
回収した予備重合触媒スラリーを静置し、上澄み液を抜き出した。残った固体にトリイソブチルアルミニウムのヘプタン溶液８．５ｍＬ（６．０ｍｍｏｌ）を室温にて加え、室温で１０分間撹拌した後、減圧乾燥して固体触媒を３２．３ｇ回収した。
予備重合倍率（予備重合ポリマー量を固体触媒量で除した値）は、２．１８であった。
【０１３２】
（４）ブロック重合
内容積３Ｌの撹拌式オートクレーブ内をプロピレンで充分置換した後に、トリイソブチルアルミニウム・ｎ−ヘプタン溶液２．７６ｍｌ（２．０２ｍｍｏｌ）を加え、水素９０ｍｌ、続いて液体プロピレン７５０ｇを導入し、７０℃に昇温し、その温度を維持した。上記（３）で調製した予備重合触媒をノルマルヘプタンにスラリー化し、触媒として（予備重合ポリマーの重量は除く）５０ｍｇを圧入し、重合を開始した。槽内温度を７０℃に維持し、触媒投入１時間経過後に、残モノマーのパージを行い、アルゴンにて槽内を５回置換した。撹拌を停止させ、アルゴンをフローさせながら、テフロン（登録商標）管を槽内に差し込み、ポリプロピレンを少量抜き出した。９０℃窒素気流下で３０分間乾燥後に測定した結果、抜き出し量は１０ｇであった。
一方、内容積１４Ｌの撹拌式オートクレーブを、内温を９０℃に調整し、１−ブテン（１５０ｍＬ）を導入した。さらにエチレンを圧入して３．５ＭＰａとして、１−ブテンとエチレンの混合ガスを調製した。
上記プロピレン重合を行った３Ｌのオートクレーブを８０℃に昇温し、予め調製しておいた１−ブテンとエチレンの混合ガスを導入した。内圧が２．０ＭＰａで重合中に圧力が変化しないように、混合ガスを供給しながら、３０分間重合反応を制御した。
その結果、粒子性状の良い１１０ｇのプロピレン／エチレン−ブテンブロック共重合体が得られた。
上記で得られたブロック共重合体は、ＣＦＣ−ＩＲの結果から、ゴム含有量（ＣＰ含有量）が９．５重量％、ＭＦＲが１１．６（ｄｇ／分）、ゴム（ＣＰ）中のエチレン含有量は８９重量％であり、ＣＰ部の重量平均分子量は７９０，０００、［η］ｃｐは５．１０であった。また、別途採取したプロピレンホモポリマーのＴｍは１５０．２℃、ＭＦＲは１８．３（ｄｇ／分）であった。
【０１３３】
［実施例２］
（１）ブロック重合
上記実施例１の（３）で調製した予備重合触媒を用い、混合ガスを調製する際に導入する１−ブテンを３００ｍＬ用いる以外は、上記実施例１の（４）と同様に操作した。
その結果、粒子性状の良い１０６ｇのプロピレン／エチレン−ブテンブロック共重合体が得られた。
上記で得られたブロック共重合体は、ＣＦＣ−ＩＲの結果から、ゴム含有量（ＣＰ含有量）が８．５重量％、ＭＦＲが１３．７（ｄｇ／分）、ゴム（ＣＰ）中のエチレン含有量は７２重量％であり、ＣＰ部の重量平均分子量は６６０，０００、［η］ｃｐは４．４２であった。また、別途採取したプロピレンホモポリマーのＴｍは１５０．１℃、ＭＦＲは１８．３（ｄｇ／分）であった。
【０１３４】
［実施例３］
（１）ブロック重合
上記実施例１の（３）で調製した予備重合触媒を用い、混合ガスを調製する際に導入する１−ブテンを４５０ｍＬ用いる以外は、上記実施例１の（４）と同様に操作した。
その結果、粒子性状の良い１２７ｇのプロピレン／エチレン−ブテンブロック共重合体が得られた。
上記で得られたブロック共重合体は、ＣＦＣ−ＩＲの結果から、ゴム含有量（ＣＰ含有量）が６．８重量％、ＭＦＲが３１．６（ｄｇ／分）、ゴム（ＣＰ）中のエチレン含有量は６７重量％であり、ＣＰ部の重量平均分子量は４８０，０００、［η］ｃｐは３．４８であった。また、別途採取したプロピレンホモポリマーのＭＦＲは４０．２（ｄｇ／分）であった。
【０１３５】
［実施例４］
（１）メタロセン錯体：ジクロロ｛１，１´−ジメチルシリレン（２−メチル−４−フェニルシクロペンタジエニル）（２−メチル−４−（４−トリメチルシリル−３，５−ジメチルフェニル）−４Ｈ−アズレニル）｝ハフニウムの合成
３，５−ジメチル−４−トリメチルシリル−ブロモベンゼン（４．６３ｇ、１８．０ｍｍｏｌ）のヘキサン（５０ｍＬ）−ジイソプロピルエーテル（１０ｍＬ）の混合溶液に−７０℃でｔ−ブチルリチウムのペンタン溶液（２５．４ｍＬ、３６．０ｍｍｏｌ、１．４２Ｍ）を滴下し、−１０℃で１時間攪拌した。これに２−メチルアズレン（２．４９ｇ，１７．５ｍｍｏｌ、０．９７ｅｑ．）を加え、室温まで昇温して約１時間攪拌した。ここにテトラヒドロフラン（１０ｍＬ）を加え褐色均一溶液とした。ここにＮ−メチルイミダゾール（０．０８ｍＬ）を加え０℃まで冷却し、続いてクロロジメチル（２−メチル−４−フェニル−２，４−シクロペンタジエニル）シラン（４．３６ｇ，１７．５ｍｍｏｌ）を滴下した。室温まで昇温して１時間攪拌した後、反応液に蒸留水を加え、ジエチルエーテルで抽出した。有機層を硫酸マグネシウムで乾燥後、減圧下溶媒を留去し、ジメチル（２−メチル−４−フェニル−２，４−シクロペンタジエニル）（２−メチル−４−（４−トリメチルシリル−３，５−ジメチルフェニル）−１，４−ジヒドロアズレニル）シランの粗生成物（９．３２ｇ）を得た。
【０１３６】
得られた配位子（９．３２ｇ）をジエチルエーテル（５０ｍｌ）に溶解し、ｎ−ブチルリチウムのヘキサン溶液（２２ｍＬ、３５．０ｍｍｏｌ、１．５９Ｍ）を０℃で滴下した。室温で２時間攪拌した後、トルエン（４００ｍｌ）を加えた。−６０℃に冷却し、四塩化ハフニウム（５．６０ｇ、１７．５ｍｍｏｌ）を添加し、ゆっくり昇温し、室温で２時間攪拌した。得られた反応溶液を一度濃縮し、トルエン（８０ｍＬ）で抽出して、再び濃縮した。これをジイソプロピルエーテル（１００ｍＬ）で抽出乾固し、さらにシクロヘキサン（２０ｍＬ）−ペンタン（１００ｍＬ）混合溶媒で抽出乾固した後、ジイソプロピルエーテル（３０ｍＬ）−ヘキサン（３０ｍＬ）、ジイソプロピルエーテル（５ｍＬ）−ヘキサン（１０ｍＬ）、ジイソプロピルエーテル（１０ｍＬ、５ｍＬ）、ヘキサン（１０ｍＬ、２０ｍＬ）で洗浄し、目的のジクロロ｛１，１’−ジメチルシリレン（２−メチル−４−フェニルシクロペンタジエニル）（２−メチル−４−（４−トリメチルシリル−３，５−ジメチルフェニル）−４Ｈ−アズレニル）｝ハフニウム（ａｎｔｉ  ９５％）を０．７８ｇ得た。
【０１３７】
１Ｈ−ＮＭＲ（４００ＭＨｚ，ＣＤＣｌ３）δ０．３５（ｓ，９Ｈ，Ａｒ−Ｓｉ（ＣＨ３）３），０．８７（ｓ，３Ｈ，Ｓｉ（ＣＨ３）２），１．０１（ｓ，３Ｈ，Ｓｉ（ＣＨ３）２），２．１７（ｓ，３Ｈ，Ａｚｕ−２−ＣＨ３），２．３７（ｓ，６Ｈ，Ａｒ−ＣＨ３），２．４１（ｓ，３Ｈ，Ｃｐ−２−ＣＨ３），５．００（ｄ，１Ｈ，Ａｚｕ−４−Ｈ），５．７０（ｓ，１Ｈ，Ａｚｕ−３−Ｈ），５．７５（ｄ，１Ｈ，Ｃｐ−３−Ｈ），５．９３（ｍ，２Ｈ，Ａｚｕ−５Ｈ，６Ｈ），６．１６（ｄｄ，１Ｈ，Ａｚｕ−７−Ｈ），６．７３（ｄ，１Ｈ，Ａｚｕ−８−Ｈ），６．８６（ｄ，１Ｈ，Ｃｐ−５−Ｈ），６．９８（ｓ，２Ｈ，ａｒｏｍ），７．３５−７．４０（ｍ，５Ｈ，ａｒｏｍ）．
【０１３８】
（２）プロピレンによる予備重合
上記錯体を用いる以外は、実施例１の（３）と同様の操作で、予備重合倍率（予備重合ポリマー量を固体触媒量で除した値）が２．２１である予備重合触媒を調製した。
【０１３９】
（３）ブロック重合
上記（２）で調製した予備重合触媒を用いる以外は、上記実施例１の（４）と同様に操作した。
その結果、粒子性状の良い１１１ｇのプロピレン／エチレン−ブテンブロック共重合体が得られた。
上記で得られたブロック共重合体は、ＣＦＣ−ＩＲの結果から、ゴム含有量（ＣＰ含有量）が９．７重量％、ＭＦＲが５．７（ｄｇ／分）、ゴム（ＣＰ）中のエチレン含有量は８１重量％であり、ＣＰ部の重量平均分子量は６９０，０００、［η］ｃｐは４．５８であった。また、別途採取したプロピレンホモポリマーのＴｍは１５２．４℃、ＭＦＲは８．２（ｄｇ／分）であった。
【０１４０】
［実施例５］
（１）ブロック重合
上記実施例４の（２）で調製した予備重合触媒を用い、上記実施例２の（１）と同様に操作した。
その結果、粒子性状の良い１１２ｇのプロピレン／エチレン−ブテンブロック共重合体が得られた。
上記で得られたブロック共重合体は、ＣＦＣ−ＩＲの結果から、ゴム含有量（ＣＰ含有量）が７．８重量％、ＭＦＲが６．９（ｄｇ／分）、ゴム（ＣＰ）中のエチレン含有量は６２重量％であり、ＣＰ部の重量平均分子量は６００，０００、［η］ｃｐは４．１１であった。また、別途採取したプロピレンホモポリマーのＴｍは１５２．３℃、ＭＦＲは８．８（ｄｇ／分）であった。
【０１４１】
［実施例６］
（１）ブロック重合
上記実施例４の（２）で調製した予備重合触媒を用い、上記実施例３の（１）と同様に操作した。
その結果、粒子性状の良い２０１ｇのプロピレン／エチレン−ブテンブロック共重合体が得られた。
上記で得られたブロック共重合体は、ＣＦＣ−ＩＲの結果から、ゴム含有量（ＣＰ含有量）が６．７重量％、ＭＦＲが１７．９（ｄｇ／分）、ゴム（ＣＰ）中のエチレン含有量は６１重量％であり、ＣＰ部の重量平均分子量は４８０，０００、［η］ｃｐは３．４３であった。また、別途採取したプロピレンホモポリマーのＭＦＲは２６．１（ｄｇ／分）であった。
【０１４２】
［実施例７］
（１）ブロック重合
上記実施例１の（２）で調製した予備重合触媒７５ｍｇを用い、前段の重合で水素１８０ｍｌを用い、さらに、後段の重合で重合時間を４５分間とした以外は、上記実施例１の（４）と同様に操作した。
その結果、粒子性状の良い２７０ｇのプロピレン／エチレン−ブテンブロック共重合体が得られた。
上記で得られたブロック共重合体は、ＣＦＣ−ＩＲの結果から、ゴム含有量（ＣＰ含有量）が２３重量％、ＭＦＲが１７．９（ｄｇ／分）、ゴム（ＣＰ）中のエチレン含有量は９３重量％であり、ＣＰ部の重量平均分子量は６９０，０００、［η］ｃｐは４．４８であった。また、別途採取したプロピレンホモポリマーのＭＦＲは５．６７（ｄｇ／分）であった。
【０１４３】
［比較例１］
（１）メタロセン錯体
ジクロロ｛１，１´−ジメチルシリレンビス（２−メチル−４−フェニルインデニル）｝ジルコニウムの合成は、Ｏｒｇａｎｏｍｅｔａｌｌｉｃｓ  １９９４年  １３巻  ９５４頁記載の方法に従って、合成した。
【０１４４】
（２）プロピレンによる予備重合
上記錯体を用いる以外は、実施例１の（３）と同様の操作で、予備重合倍率（予備重合ポリマー量を固体触媒量で除した値）が２．０７である予備重合触媒を調製した。
【０１４５】
（３）ブロック重合
上記（２）で調製した予備重合触媒（３０ｍｇ）を用い、前段重合で用いる水素を１８０ｍＬ用いる以外は、上記実施例１の（４）と同様に操作した。
その結果、粒子性状の良い２０３ｇのプロピレン／エチレン−ブテンブロック共重合体が得られた。
上記で得られたブロック共重合体は、ＣＦＣ−ＩＲの結果から、ゴム含有量（ＣＰ含有量）が２９重量％、ＭＦＲが０．４（ｄｇ／分）、ゴム（ＣＰ）中のエチレン含有量は９０重量％であり、ＣＰ部の重量平均分子量は１３７，０００、［η］ｃｐは１．３０であった。また、別途採取したプロピレンホモポリマーのＴｍは１４９．２℃、ＭＦＲは０．１８（ｄｇ／分）であった。
【０１４６】
［比較例２］
（１）ブロック重合
上記比較例１の（２）で調製した予備重合触媒を用い、前段重合で用いる水素を３００ｍＬ用い、さらに混合ガスを調製する際に導入する１−ブテンを３００ｍＬ用いる以外は、上記比較例１の（３）と同様に操作した。
その結果、粒子性状の良い３４５ｇのプロピレン／エチレン−ブテンブロック共重合体が得られた。
上記で得られたブロック共重合体は、ＣＦＣ−ＩＲの結果から、ゴム含有量（ＣＰ含有量）が２４重量％、ＭＦＲが１．４（ｄｇ／分）、ゴム（ＣＰ）中のエチレン含有量は７８重量％であり、ＣＰ部の重量平均分子量は１２０，０００、［η］ｃｐは１．１７であった。また、別途採取したプロピレンホモポリマーのＴｍは１４９．４℃、ＭＦＲは０．７（ｄｇ／分）であった。
【０１４７】
［比較例３］
（１）メタロセン錯体
ジクロロ｛１，１´−ジメチルシリレンビス［２−メチル−４−（２−フルオロ−４−ビフェニリル）−４Ｈ−アズレニル］｝ハフニウムは、特開２０００−９５７９１号公報に記載の方法に従って、合成した。
【０１４８】
（２）プロピレンによる予備重合
上記錯体を用いる以外は、実施例１の（３）と同様の操作で、予備重合倍率（予備重合ポリマー量を固体触媒量で除した値）が１．７８である予備重合触媒を調製した。
【０１４９】
（３）ブロック重合
上記（２）で調製した予備重合触媒を用いる以外は、上記実施例１の（４）と同様に操作した。
その結果、粒子性状の良い１２７ｇのプロピレン／エチレン−ブテンブロック共重合体が得られた。
上記で得られたブロック共重合体は、ＣＦＣ−ＩＲの結果から、ゴム含有量（ＣＰ含有量）が１７重量％、ＭＦＲが２．０（ｄｇ／分）、ゴム（ＣＰ）中のエチレン含有量は８３重量％であり、ＣＰ部の重量平均分子量は３９０，０００、［η］ｃｐは２．９１であった。また、別途採取したプロピレンホモポリマーのＴｍは１５７．６℃、ＭＦＲは３．３（ｄｇ／分）であった。
【０１５０】
［比較例４］
（１）ブロック重合
上記比較例３の（２）で調製した予備重合触媒を用い、上記実施例２の（１）と同様に操作した。
その結果、粒子性状の良い１３５ｇのプロピレン／エチレン−ブテンブロック共重合体が得られた。
上記で得られたブロック共重合体は、ＣＦＣ−ＩＲの結果から、ゴム含有量（ＣＰ含有量）が１８重量％、ＭＦＲが１．７（ｄｇ／分）、ゴム（ＣＰ）中のエチレン含有量は６７重量％であり、ＣＰ部の重量平均分子量は３３０，０００、［η］ｃｐは２．５８であった。また、別途採取したプロピレンホモポリマーのＴｍは１５７．５℃、ＭＦＲは２．３（ｄｇ／分）であった。
上記の実施例１〜７と比較例１〜４のポリマーの物性等を表１に示す。
【０１５１】
【表１】
2008189893.tif 000008
【０１５２】
［実施例と比較例の結果の対照による考察］
表１に示すように、本発明の製造法では、従来の製造法よりも、非常に高い分子量の共重合体部分（ＣＰ）を有するプロピレン／エチレン−αオレフィン系ブロック共重合体を製造するこができることが明らかである。
したがって、本発明における構成の要件の合理性と有意性、及び本発明の従来技術に対する優越性が明らかである。
【産業上の利用可能性】
【０１５３】
本発明のプロピレン／エチレン−αオレフィン系ブロック共重合体の製造方法では、エチレン−αオレフィン共重合体の分子量が従来よりも高く、低分子量成分の含有量が少なく、耐衝撃性に優れたプロピレン／エチレン−αオレフィン系ブロック共重合体を安定的に製造できる方法を提供し、産業上、利用可能性が高いものである。